(57)【要約】  本発明は、基板の少なくとも一方に、少なくともラジカル重合性モノマーと光重合開始剤とバインダーと色材とを含む感光性樹脂層を形成する工程、及び  液滴を付与して形成される着色画素部を離隔する隔壁パターンを形成するために、該感光性樹脂層を５０ｍＷ／ｃｍ2以上の照度でパターン状に露光し、現像する工程を有する、カラーフィルタ用隔壁の製造方法を提供する。また本発明は、該カラーフィルタ用隔壁を備える基板、該基板及び着色画素部を備える表示素子用カラーフィルタとその製造方法、及び、該表示素子用カラーフィルタを備える表示装置とその製造方法を提供する。【特許請求の範囲】
【請求項１】
下記工程を含む、カラーフィルタ用隔壁の製造方法：
基板の少なくとも一方に、少なくともラジカル重合性モノマーと光重合開始剤とバインダーと色材とを含む感光性樹脂層を形成する工程；及び
液滴を付与して形成される着色画素部を離隔する隔壁パターンを形成するために、該感光性樹脂層を５０ｍＷ／ｃｍ2以上の照度でパターン状に露光し、現像する工程。
【請求項２】
前記露光に用いる光源が、レーザー光であることを特徴とする請求項１に記載のカラーフィルタ用隔壁の製造方法。
【請求項３】
前記隔壁パターンの少なくとも一部に撥インク性を付与する撥インク処理工程を更に含む請求項１に記載のカラーフィルタ用隔壁の製造方法。
【請求項４】
前記隔壁パターンの少なくとも一部に撥インク性を付与する撥インク処理工程を更に含む請求項２に記載のカラーフィルタ用隔壁の製造方法。
【請求項５】
前記撥インク処理工程が、プラズマ処理であることを特徴とする請求項３に記載のカラーフィルタ用隔壁の製造方法。
【請求項６】
前記撥インク処理工程が、プラズマ処理であることを特徴とする請求項４に記載のカラーフィルタ用隔壁の製造方法。
【請求項７】
下記工程を含む方法により作製されたカラーフィルタ用隔壁付基板：
基板の少なくとも一方に、少なくともラジカル重合性モノマーと光重合開始剤とバインダーと色材とを含む感光性樹脂層を形成する工程；及び
液滴を付与して形成される着色画素部を離隔する隔壁パターンを形成するために、該感光性樹脂層を５０ｍＷ／ｃｍ2以上の照度でパターン状に露光し、現像する工程。
【請求項８】
下記工程を含む、カラーフィルタ用隔壁付基板及び着色画素部を含む表示素子用カラーフィルタの製造方法：
基板の少なくとも一方に、少なくともラジカル重合性モノマーと光重合開始剤とバインダーと色材とを含む感光性樹脂層を形成する工程；
該着色画素部を離隔する隔壁パターンを形成するために、該感光性樹脂層を５０ｍＷ／ｃｍ2以上の照度でパターン状に露光し、現像する工程；及び
該着色画素部を形成するために、該カラーフィルタ用隔壁付基板の隔壁間の凹部にインクジェット法により液滴を付与する工程。
【請求項９】
カラーフィルタ用隔壁付基板及び着色画素部を含む表示素子用カラーフィルタであって：
該カラーフィルタ用隔壁付基板が
基板の少なくとも一方に、少なくともラジカル重合性モノマーと光重合開始剤とバインダーと色材とを含む感光性樹脂層を形成する工程；及び
該着色画素部を離隔する隔壁パターンを形成するために、該感光性樹脂層を５０ｍＷ／ｃｍ2以上の照度でパターン状に露光し、現像する工程；
を含む方法により製造されること；及び
該着色画素部が
該カラーフィルタ用隔壁付基板の隔壁間の凹部にインクジェット法により液滴を付与する工程
を含む方法により製造されること
を特徴とする、該表示素子用カラーフィルタ。
【請求項１０】
表示素子用カラーフィルタを備えた表示装置であって：
該表示素子用カラーフィルタが  カラーフィルタ用隔壁付基板及び着色画素部を含むこと；
該カラーフィルタ用隔壁付基板が
基板の少なくとも一方に、少なくともラジカル重合性モノマーと光重合開始剤とバインダーと色材とを含む感光性樹脂層を形成する工程；及び
該着色画素部を離隔する隔壁パターンを形成するために、該感光性樹脂層を５０ｍＷ／ｃｍ2以上の照度でパターン状に露光し、現像する工程；
を含む方法により製造されること；及び
該着色画素部が
該カラーフィルタ用隔壁付基板の隔壁間の凹部にインクジェット法により液滴を付与する工程
を含む方法により製造されること
を特徴とする、該表示装置。
【発明の詳細な説明】
【技術分野】
【０００１】
本発明は、カラーフィルタ用隔壁の製造方法、カラーフィルタ用隔壁付基板、表示素子用カラーフィルタ、及び表示装置に関し、詳しくは、露光によりパターン形成を行なうカラーフィルタ用隔壁の製造方法、並びにこれを用いて得られたカラーフィルタ用隔壁付基板、液晶表示素子用カラーフィルタ、及び液晶表示装置に関する。
【背景技術】
【０００２】
表示装置用カラーフィルタは、例えば、ガラス等の基板上に赤色（Ｒ）、緑色（Ｇ）、青色（Ｂ）等のドット状画像をマトリックス状に配置し、ドット状に設けられた画像と画像との間をブラックマトリックス等の離隔壁で隔離した構造を有している。【０００３】
カラーフィルタを作製する方法には、従来から、（1）染色法、（2）印刷法、（3）着色した感光性樹脂液の塗布、露光、及び現像して着色されたパターン像を形成する方法（着色レジスト法；例えば、特許文献１参照）、（4）仮支持体上に形成されたパターン画像を順次、最終もしくは仮の基材上に転写する方法、（5）着色した感光性樹脂液を予め仮支持体上に塗布等して感光性着色層を形成しておき、この感光性着色層を最終もしくは仮の基材上に直接転写し、露光し、現像して着色されたパターン像を形成する方法（転写法）が知られている（例えば、特許文献２参照）。また、インクジェット法を用いる方法（例えば、特許文献３参照）も知られている。【０００４】
これらの方法のうち、前記着色レジスト法は、位置精度高くカラーフィルタを作製できるが、感光層樹脂液の塗布にロスが多く、コスト的には有利とはいえない。また、前記インクジェット法によるのみでは、樹脂液のロスが少なくコスト的に有利であるものの、位置精度のよい画素が得られにくい傾向がある。【０００５】
上記に対応して、ブラックマトリックスを着色レジスト法で形成し、その後にＲＧＢ等の着色パターン（画素）をインクジェット法を利用して形成する方法が提案されている。ところが、形成されたブラックマトリックスの断面形状のうち、基材上方の基板面から離れた上端やそのエッジ部が、現像後の製造過程で丸くなだらかな形状に変化しやすく、後に各色のインクがブラックマトリックス間に打滴された場合に先行して形成されたブラックマトリックスをのり越え、隣接する画素間で混色を起こしてしまい、混色を起したときには表示品位は低下する。【０００６】
このような現象に関連して、ブラックマトリックスと付与されたインクとの間で互いに弾き合う性質を持たせる方法、及び、ブラックマトリックスで取り囲まれた領域のインク濡れ性を高める方法に関する開示がある（例えば、特許文献４〜６参照）。
【特許文献１】特開平１−１５２４４９号公報
【特許文献２】特開昭６１−９９１０２号公報
【特許文献３】特開平８−２２７０１２号公報
【特許文献４】特開平６−３４７６３７号公報
【特許文献５】特開平７−３５９１５号公報
【特許文献６】特開平１０−１４２４１８号公報
【発明の開示】
【発明が解決しようとする課題】
【０００７】
しかしながら、上記した従来の方法では、特殊な素材が必要であり、あるいはブラックマトリックスで囲まれた領域の表面エネルギーを高めるための表面改質処理が必要であり、コスト的に課題があるほか、混色とは別に生じる表示品位の低下、特に白表示、黒表示のときに赤みがかかった表示となってしまう不具合もある。【０００８】
本発明は、上記に鑑みなされたものである。基板面と非接触な角部（エッジ）が鮮鋭な隔壁を形成することができるカラーフィルタ用隔壁の製造方法及びこれにより得られたカラーフィルタ用隔壁付基板、並びに混色がなく色相が良好で高い表示品位の液晶表示素子用カラーフィルタ及び液晶表示装置を提供する。
【課題を解決するための手段】
【０００９】
すなわち、本発明は、（１）基板の少なくとも一方に、少なくともラジカル重合性モノマーと光重合開始剤とバインダーと色材とを含む感光性樹脂層を形成する工程；及び  液滴を付与して形成される着色画素部を離隔する隔壁パターンを形成するために、該感光性樹脂層を５０ｍＷ／ｃｍ2以上の照度でパターン状に露光し、現像する工程を含む、カラーフィルタ用隔壁の製造方法を提供する。
ある好適な態様（２）において、前記製造方法は、前記露光に用いる光源が、レーザー光であることを特徴とする。
さらに好適な態様（３）において、前記製造方法（１）及び（２）は、前記隔壁パターンの少なくとも一部に撥インク性を付与する撥インク処理工程を更に含む。
さらに好適な態様（４）において、前記製造方法（１）〜（３）は、前記撥インク処理工程が、プラズマ処理であることを特徴とする。
また、本発明は、（５）前記（１）〜（４）の製造方法により隔壁パターンを形成して作製されたカラーフィルタ用隔壁付基板を提供する。
また、本発明は、（６）前記（５）のカラーフィルタ用隔壁付基板と、前記カラーフィルタ用隔壁付基板の隔壁間の凹部にインクジェット法により液滴を付与して形成された着色画素部と、を有する表示素子用カラーフィルタを提供する。
さらに、本発明は、（７）前記（６）の表示素子用カラーフィルタを備えた表示装置を提供する。
【発明の効果】
【００１０】
本発明によれば、基板面と非接触な角部（エッジ）が鮮鋭な隔壁を形成しうるカラーフィルタ用隔壁の製造方法及びこれにより得られたカラーフィルタ用隔壁付基板、並びに混色がなく色相が良好で高い表示品位の表示素子用カラーフィルタ及び表示装置を提供することができる。
【図面の簡単な説明】
【００１１】
【図１】離隔壁の断面形状を説明するための概念図である。
【図２Ａ】カラーフィルタのパターンとしてデルタ配列を示す図である。
【図２Ｂ】カラーフィルタのパターンとして格子もしくはストライプ構造配列を示す図である。
【発明を実施するための最良の形態】
【００１２】
以下、本発明のカラーフィルタ用隔壁の製造方法について詳細に説明すると共に、該製造方法により得られたカラーフィルタ用隔壁並びにこれを用いた表示素子用カラーフィルタ及び表示装置についても詳述する。【００１３】
カラーフィルタ用隔壁の製造方法
本発明のカラーフィルタ用隔壁（以下、単に「離隔壁」ということがある。）の製造方法は、基板の少なくとも一方に、少なくともラジカル重合性モノマーと光重合開始剤とバインダーと色材とを含む感光性樹脂層を形成する工程（以下、「層形成工程」ということがある）及び、形成された感光性樹脂層を５０ｍＷ／ｃｍ2以上の照度でパターン状に露光し、現像することにより、液滴を付与して形成される着色画素部を離隔する隔壁パターンを形成する工程（以下、「パターン形成工程」ということがある）を少なくとも有し、必要に応じて、ベーク処理する等の他の工程を設けて構成することができる。
照度とは、被露光体上における光の照度のことであり、具体的には、一般的な照度計（例えばＵＶ−Ｍ１０−Ｓ、ＵＶ−３５０（いずれも商品名、（株）オーク製作所製））を露光焦点部に設置して露光を行なうことにより計測できる。【００１４】
層形成工程
層形成工程では、基板の少なくとも一方に、少なくともラジカル重合性モノマーと光重合開始剤とバインダーと色材とを含む感光性樹脂層を形成する。本工程で形成される感光性樹脂層は、最終的に離隔壁を構成する層である。【００１５】
感光性樹脂層は、少なくともラジカル重合性モノマーと光重合開始剤とバインダーと色材とを含んでなり、必要に応じて他の成分を用いて構成できる。この感光性樹脂層は、例えば、ラジカル重合性モノマーと光重合開始剤とバインダーと色材とを少なくとも含む感光性樹脂組成物を基板上に付与する方法（好ましくは、感光性樹脂組成物を塗布する塗布法）や、後述の感光性転写材料を用いて感光性樹脂層を基板上に転写する方法（転写法）により形成することができる。【００１６】
感光性樹脂層を塗布形成する方法（塗布法）による場合、塗布は、液を吐出する部分にスリット状の穴を有するスリット状ノズル又はスリットコーターを用いて行なうことが好ましい。
具体的には、特開２００４−８９８５１号公報、特開２００４−１７０４３号公報、特開２００３−１７００９８号公報、特開２００３−１６４７８７号公報、特開２００３−１０７６７号公報、特開２００２−７９１６３号公報、特開２００１−３１０１４７号公報等に記載のスリット状ノズル、及びスリットコーターが好適に用いることができる。その他の例として、スピナー、ホワイラー、ローラーコーター、カーテンコーター、ナイフコーター、ワイヤーバーコーター、エクストルーダー等の塗布機を用いて行なうようにしてもよい。【００１７】
転写法による場合、後述する感光性転写材料を用い、仮支持体上に膜状に形成された感光性樹脂層を基板面に加熱及び／又は加圧したローラー又は平板で圧着又は加熱圧着することによって貼り付け、更に仮支持体を剥離して感光性樹脂層を転写することにより、感光性樹脂層を形成することができる。
具体的には、特開平７−１１０５７５号公報、特開平１１−７７９４２号公報、特開２０００−３３４８３６号公報、特開２００２−１４８７９４号公報に記載のラミネーター及びラミネート方法により行なえる。なお、感光性転写材料及び転写法による転写に関する詳細については後述する。【００１８】
感光性樹脂層の層厚としては、感光性樹脂組成物の固形分及び形成する離隔壁の高さに依存し、特に限定されるものではないが、一般に１〜１２μｍが好ましく、１．５〜１２μｍがより好ましく、１．８〜８μｍが更に好ましく、２．０〜６．０μｍが特に好ましい。【００１９】
本発明における感光性樹脂層及び感光性樹脂組成物は、好ましくは光学濃度の高い濃色の層又は組成物であり、好ましい光学濃度は２．０〜１０．０である。より好ましい光学濃度は２．５〜６．０であり、特に好ましくは３．０〜５．０である。また、感光性樹脂層及び感光性樹脂組成物は、後述のように好ましくは光開始系で硬化させることから、露光波長（一般には紫外域）に対する光学濃度も重要であり、値としては２．０〜１０．０が好ましく、より好ましくは２．５〜６．０であり、最も好ましくは３．０〜５．０である。前記範囲内であると、重合硬化が良好になり、所望形状の離隔壁を形成することができる。濃色の性質は、後述する染料、顔料などの各種色材又は各形態の炭素あるいはこれらの組合せからなる材料を用いて付与することができ、黒色が最も多い。【００２０】
感光性樹脂組成物、感光性樹脂層
以下、感光性樹脂組成物、及びこれを用いてなる感光性樹脂層の構成成分について詳述する。【００２１】
ラジカル重合性モノマー
本発明における感光性樹脂層又は感光性樹脂組成物は、ラジカル重合性モノマーの少なくとも一種を含有する。後述の光重合開始剤からの活性種の作用を受けて硬化し、パターンを形成することができる。【００２２】
ラジカル重合性モノマーとしては、多官能性モノマーが好ましく、該多官能性モノマーは、一種単独で又は他のモノマーと組み合わせて用いることができる。
多官能性モノマーの具体的な例としては、ｔ−ブチル（メタ）アクリレート、エチレングリコールジ（メタ）アクリレート、２−ヒドロキシプロピル（メタ）アクリレート、トリエチレングリコールジ（メタ）アクリレート、トリメチロールプロパントリ（メタ）アクリレート、２−エチル−２−ブチル−プロパンジオールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、ポリオキシエチル化トリメチロールプロパントリ（メタ）アクリレート、トリス（２−（メタ）アクリロイルオキシエチル）イソシアヌレート、１，４−ジイソプロペニルベンゼン、１，４−ジヒドロキシベンゼンジ（メタ）アクリレート、デカメチレングリコールジ（メタ）アクリレート、スチレン、ジアリルフマレート、トリメリット酸トリアリル、ラウリル（メタ）アクリレート、（メタ）アクリルアミド、キシリレンビス（メタ）アクリルアミド、等が挙げられる。
また、２−ヒドロキシエチル（メタ）アクリレート、２−ヒドロキシプロピル（メタ）アクリレート、ポリエチレングリコールモノ（メタ）アクリレート等のヒドロキシル基を有する化合物と、ヘキサメチレンジイソシアネート、トルエンジイソシアネート、キシレンジイソシアネート等のジイソシアネートとの反応物も挙げられる。【００２３】
上記のうち、特に好ましいのは、ペンタエリスリトールテトラアクリレート、ジペンタエリスリトールヘキサアクリレート、ジペンタエリスリトールペンタアクリレート、トリス（２−アクリロイルオキシエチル）イソシアヌレートである。【００２４】
ラジカル重合性モノマーの感光性樹脂層又は感光性樹脂組成物中における含有量としては、層又は組成物の全固形分（質量）に対して、５〜８０質量％が好ましく、１０〜７０質量％が特に好ましい。該含有量が前記範囲内であると、光硬化後のアルカリ現像液に対する耐性を確保するのに有効である。【００２５】
光重合開始剤
本発明における感光性樹脂層又は感光性樹脂組成物は、光重合開始剤の少なくとも一種を含有する。光重合開始剤は、可視光線、紫外線、遠紫外線、電子線、Ｘ線等の放射線の照射により、前記ラジカル重合性モノマーの重合を開始する活性種を発生する化合物であり、公知の化合物の中から適宜選択することができる。【００２６】
例えば、トリハロメチル基含有化合物、アクリジン系化合物、アセトフェノン系化合物、ビスイミダゾール系化合物、トリアジン系化合物、ベンゾイン系化合物、ベンゾフェノン系化合物、α−ジケトン系化合物、多核キノン系化合物、キサントン系化合物、ジアゾ系化合物、等を挙げることができる。【００２７】
具体的には、特開２００１−１１７２３０公報に記載の、トリハロメチル基が置換したトリハロメチルオキサゾール誘導体又はｓ−トリアジン誘導体、米国特許第４２３９８５０号明細書に記載のトリハロメチル−ｓ−トリアジン化合物、米国特許第４２１２９７６号明細書に記載のトリハロメチルオキサジアゾール化合物などのトリハロメチル基含有化合物；【００２８】
９−フェニルアクリジン、９−ピリジルアクリジン、９−ピラジニルアクリジン、１，２−ビス（９−アクリジニル）エタン、１，３−ビス（９−アクリジニル）プロパン、１，４−ビス（９−アクリジニル）ブタン、１，５−ビス（９−アクリジニル）ペンタン、１，６−ビス（９−アクリジニル）ヘキサン、１，７−ビス（９−アクリジニル）ヘプタン、１，８−ビス（９−アクリジニル）オクタン、１，９−ビス（９−アクリジニル）ノナン、１，１０−ビス（９−アクリジニル）デカン、１，１１−ビス（９−アクリジニル）ウンデカン、１，１２−ビス（９−アクリジニル）ドデカン等のビス（９−アクリジニル）アルカン、などのアクリジン系化合物；【００２９】
６−（ｐ−メトキシフェニル）−２，４−ビス（トリクロロメチル）−ｓ−トリアジン、６−〔ｐ−（Ｎ，Ｎ−ビス（エトキシカルボニルメチル）アミノ）フェニル〕−２，４−ビス（トリクロロメチル）−ｓ−トリアジンなどのトリアジン系化合物；その他、９，１０−ジメチルベンズフェナジン、ミヒラーズケトン、ベンゾフェノン／ミヒラーズケトン、ヘキサアリールビスイミダゾール／メルカプトベンズイミダゾール、ベンジルジメチルケタール、チオキサントン／アミン、２，２'−ビス（２，４−ジクロロフェニル）−４，４'，５，５'−テトラフェニル−１，２'−ビスイミダゾール、などが挙げられる。【００３０】
上記のうち、トリハロメチル基含有化合物、アクリジン系化合物、アセトフェノン系化合物、ビスイミダゾール系化合物、トリアジン系化合物から選択される少なくとも一種が好ましく、トリハロメチル基含有化合物及びアクリジン系化合物から選択される少なくとも一種が特に好ましい。トリハロメチル基含有化合物、アクリジン系化合物は、汎用性でかつ安価である点でも有用である。【００３１】
特に好ましいのは、前記トリハロメチル基含有化合物としては、２−トリクロロメチル−５−（ｐ−スチリルスチリル）−１，３，４−オキサジアゾール、２−（ｐ−ブトキシスチリル）−５−トリクロロメチル−１，３，４−オキサジアゾールであり、前記アクリジン系化合物としては９−フェニルアクリジンであり、前記トリアジン系化合物としては、６−〔ｐ−（Ｎ，Ｎ−ビス（エトキシカルボニルメチル）アミノ）フェニル〕−２，４−ビス（トリクロロメチル）−ｓ−トリアジンであり、前記ベンゾフェノン系化合物としては、ミヒラーズケトンであり、前記ビイミダゾール系化合物としては、２，２'−ビス（２，４−ジクロロフェニル）−４，４'，５，５'−テトラフェニル−１，２'−ビスイミダゾールである。【００３２】
前記光重合開始剤は、一種単独で用いてもよいし２種以上を併用してもよい。
光重合開始剤の感光性樹脂層又は感光性樹脂組成物中における総量としては、層又は組成物の全固形分（質量）に対して、０．１〜２０質量％が好ましく、０．５〜１０質量％が特に好ましい。該総量が前記範囲内であると、光硬化効率が高く短時間で硬化でき、現像時に形成された画像パターンが欠落したり、パターン表面の荒れが生じることもない。【００３３】
光重合開始剤は、水素供与体を併用して構成されてもよい。水素供与体としては、感度をより良化することができる点で、以下に定義するメルカプタン系化合物、アミン系化合物等が好ましい。ここで、「水素供与体」とは、露光により前記光重合開始剤から発生したラジカルに対して、水素原子を供与することができる化合物をいう。【００３４】
前記メルカプタン系化合物は、ベンゼン環あるいは複素環を母核とし、該母核に直接結合したメルカプト基を１個以上、好ましくは１〜３個、更に好ましくは１〜２個有する化合物（以下、「メルカプタン系水素供与体」という。）である。
また、前記アミン系化合物は、ベンゼン環あるいは複素環を母核とし、該母核に直接結合したアミノ基を１個以上、好ましくは１〜３個、更に好ましくは１〜２個有する化合物（以下、「アミン系水素供与体」という。）である。
なお、水素供与体はメルカプト基とアミノ基とを同時に有していてもよい。【００３５】
上記のメルカプタン系水素供与体の具体例としては、２−メルカプトベンゾチアゾール、２−メルカプトベンゾオキサゾール、２−メルカプトベンゾイミダゾール、２，５−ジメルカプト−１，３，４−チアジアゾール、２−メルカプト−２，５−ジメチルアミノピリジン、等が挙げられる。これらのうち、２−メルカプトベンゾチアゾール、２−メルカプトベンゾオキサゾールが好ましく、特に２−メルカプトベンゾチアゾールが好ましい。【００３６】
上記のアミン系水素供与体の具体例としては、４、４'−ビス（ジメチルアミノ）ベンゾフェノン、４、４'−ビス（ジエチルアミノ）ベンゾフェノン、４−ジエチルアミノアセトフェノン、４−ジメチルアミノプロピオフェノン、エチル−４−ジメチルアミノベンゾエート、４−ジメチルアミノ安息香酸、４−ジメチルアミノベンゾニトリル等が挙げられる。これらのうち、４，４'−ビス（ジメチルアミノ）ベンゾフェノン、４，４'−ビス（ジエチルアミノ）ベンゾフェノンが好ましく、特に４，４'−ビス（ジエチルアミノ）ベンゾフェノンが好ましい。【００３７】
前記水素供与体は、一種単独で又は２種以上を混合して使用することができ、形成された画像が現像時に基板上から脱落し難く、かつ強度及び感度も向上させ得る点で、１種以上のメルカプタン系水素供与体と１種以上のアミン系水素供与体とを組合せて使用することが好ましい。【００３８】
前記メルカプタン系水素供与体とアミン系水素供与体との組合せの具体例としては、２−メルカプトベンゾチアゾール／４，４'−ビス（ジメチルアミノ）ベンゾフェノン、２−メルカプトベンゾチアゾール／４，４'−ビス（ジエチルアミノ）ベンゾフェノン、２−メルカプトベンゾオキサゾール／４，４'−ビス（ジメチルアミノ）ベンゾフェノン、２−メルカプトベンゾオキサゾール／４，４'−ビス（ジエチルアミノ）ベンゾフェノン等が挙げられる。より好ましい組合せは、２−メルカプトベンゾチアゾール／４，４'−ビス（ジエチルアミノ）ベンゾフェノン、２−メルカプトベンゾオキサゾール／４，４'−ビス（ジエチルアミノ）ベンゾフェノンであり、特に好ましい組合せは、２−メルカプトベンゾチアゾール／４，４'−ビス（ジエチルアミノ）ベンゾフェノンである。【００３９】
前記メルカプタン系水素供与体とアミン系水素供与体とを組合せた場合の、メルカプタン系水素供与体（Ｍ）とアミン系水素供与体（Ａ）との質量比（Ｍ：Ａ）は、通常１：１〜１：４が好ましく、１：１〜１：３がより好ましい。
前記水素供与体の感光性樹脂層又は感光性樹脂組成物中における総量としては、層又は組成物の全固形分（質量）に対して、０．１〜２０質量％が好ましく、０．５〜１０質量％が特に好ましい。【００４０】
バインダー
本発明における感光性樹脂層又は感光性樹脂組成物は、バインダーの少なくとも一種を含有する。
バインダーとしては、側鎖にカルボン酸基やカルボン酸塩基などの極性基を有するポリマーが好ましい。その例としては、特開昭５９−４４６１５号公報、特公昭５４−３４３２７号公報、特公昭５８−１２５７７号公報、特公昭５４−２５９５７号公報、特開昭５９−５３８３６号公報、及び特開昭５９−７１０４８号公報に記載の、メタクリル酸共重合体、アクリル酸共重合体、イタコン酸共重合体、クロトン酸共重合体、マレイン酸共重合体、部分エステル化マレイン酸共重合体、等を挙げることができる。【００４１】
また、側鎖にカルボン酸基を有するセルロース誘導体も挙げられる。さらに、水酸基を有するポリマーに環状酸無水物を付加したものも好ましく使用できる。
特に好ましい例として、米国特許第４１３９３９１号明細書に記載のベンジル（メタ）アクリレートと（メタ）アクリル酸との共重合体や、ベンジル（メタ）アクリレートと（メタ）アクリル酸と他のモノマーとの多元共重合体を挙げることができる。これらの極性基を有するバインダーは、一種単独で用いてもよいし、通常の膜形成性のポリマーと併用する組成物の状態で使用するようにしてもよい。【００４２】
バインダーの感光性樹脂層又は感光性樹脂組成物中における含有量としては、層又は組成物の全固形分（質量）に対して、１０〜５０質量％が好ましく、２０〜４０質量％がより好ましい。【００４３】
色材
本発明における感光性樹脂層又は感光性樹脂組成物は、色材の少なくとも一種を含有する。色材を含有することにより、所望色よりなる可視画像を形成することができる。【００４４】
色材としては、特開２００５−１７７１６号公報の段落番号［００３８］〜［００５４］に記載の顔料及び染料や、特開２００４−３６１４４７号公報の段落番号［００６８］〜［００７２］に記載の顔料や、特開２００５−１７５２１号公報の段落番号［００８０］〜［００８８］に記載の着色剤を好適に用いることができる。【００４５】
中でも、有機顔料、無機顔料、染料等を好適であり、感光性樹脂層又は感光性樹脂組成物に遮光性が要求される場合は、カーボンブラック、チタンカーボン、酸化チタン、４酸化鉄等の金属酸化物粉、金属硫化物粉、金属粉などの遮光剤、並びに赤、青、緑色等の顔料の混合物等を用いることができる。公知の着色剤（染料、顔料）を使用することができる。黒色の色材の例としては、カーボンブラック、チタンカーボン、酸化鉄、酸化チタン、黒鉛などが好適に挙げられ、特にカーボンブラックが好ましい。
また、色材として顔料を選択する場合は、感光性樹脂層又は感光性樹脂組成物中に均一に分散されることが好ましい。【００４６】
色材の感光性樹脂層又は感光性樹脂組成物中における含有量としては、層又は組成物の固形分（質量）に対して、現像時間を短縮する点で、３０〜７０質量％が好ましく、４０〜６０質量％がより好ましく、５０〜５５質量％が更に好ましい。【００４７】
前記顔料は、分散液として使用することが望ましい。この分散液は、前記顔料と顔料分散剤とを予め混合して得られる組成物を、後述する有機溶媒（又はビヒクル）に添加して分散させることによって調製することができる。前記ビヒクルとは、塗料が液体状態にあるときに顔料を分散させている媒質の部分をいい、液状であって前記顔料と結合して塗膜を固める部分（バインダー）と、これを溶解希釈する成分（有機溶媒）とを含む。前記顔料を分散させる際に用いる分散機としては、特に制限はなく、例えば、「顔料の事典」〔朝倉邦造著、第一版、４３８頁、朝倉書店（２０００年）〕に記載の、ニーダー、ロールミル、アトライダー、スーパーミル、ディゾルバ、ホモミキサー、サンドミル等の公知の分散機が挙げられる。さらに、「顔料の事典」の３１０頁に記載の機械的摩砕により摩擦力を利用し、微粉砕するようにしてもよい。【００４８】
色材（特に顔料）の粒子径としては、分散安定性の観点から、数平均粒径で０．００１〜０．１μｍが好ましく、０．０１〜０．０８μｍがより好ましい。なお、「粒子径」とは、粒子を電子顕微鏡写真における該粒子の面積と同面積の円で表したときの直径をいい、「数平均粒径」とは、複数の粒子の粒子径の１００個の平均値をいう。【００４９】
溶剤
本発明における離隔壁を作製する際に用いる感光性樹脂組成物は、一般に前記成分以外に、有機溶剤を用いて構成することができる。有機溶剤の例としては、メチルエチルケトン、プロピレングリコールモノメチルエーテル、プロピレングリコールモノメチルエーテルアセテート、シクロヘキサノン、シクロヘキサノール、メチルイソブチルケトン、乳酸エチル、乳酸メチル、カプロラクタム等が挙げられる。【００５０】
他の成分
本発明における感光性樹脂組成物又は感光性樹脂層には、さらに下記成分、例えば界面活性剤、紫外線吸収剤、並びに公知の添加剤、例えば、可塑剤、充填剤、安定化剤、熱重合防止剤、溶剤、密着促進剤等を含有させることができる。さらに、感光性樹脂組成物は少なくとも１５０ ℃ 以下の温度で軟化もしくは粘着性になることが好ましく、熱可塑性であることが好ましい。かかる観点からは、相溶性の可塑剤を添加することで改質することができる。【００５１】
界面活性剤
感光性樹脂組成物を基板上又は後述の感光性転写材料の仮支持体上に塗布する場合には、感光性樹脂組成物中に界面活性剤を含有させることで、均一な膜厚に制御でき、塗布ムラを効果的に防止することができる。界面活性剤としては、特開２００３−３３７４２４号公報、特開平１１−１３３６００号公報に記載の界面活性剤が好適に挙げられる。なお、界面活性剤の感光性樹脂組成物中における含有量としては、該組成物の全固形分（質量）に対して、０．００１〜１％が一般的であり、０．０１〜０．５％が好ましく、０．０３〜０．３％が特に好ましい。【００５２】
紫外線吸収剤
感光性樹脂組成物には、必要に応じて紫外線吸収剤を含有することができる。
紫外線吸収剤としては、特開平５−７２７２４号公報に記載の化合物、並びにサリシレート系、ベンゾフェノン系、ベンゾトリアゾール系、シアノアクリレート系、ニッケルキレート系、ヒンダードアミン系等の化合物が挙げられる。【００５３】
例えば、フェニルサリシレート、４−ｔ−ブチルフェニルサリシレート、２，４−ジ−ｔ−ブチルフェニル−３'，５'−ジ−ｔ−４'−ヒドロキシベンゾエート、４−ｔ−ブチルフェニルサリシレート、２，４−ジヒドロキシベンゾフェノン、２−ヒドロキシ−４−メトキシベンゾフェノン、２−ヒドロキシ−４−ｎ−オクトキシベンゾフェノン、２−（２'−ヒドロキシ−５'−メチルフェニル）ベンゾトリアゾール、２−（２'−ヒドロキシ−３'−ｔ−ブチル−５'−メチルフェニル）−５−クロロベンゾトリアゾール、エチル−２−シアノ−３，３−ジ−フェニルアクリレート、２，２'−ヒドロキシ−４−メトキシベンゾフェノン、ニッケルジブチルジチオカーバメート、ビス（２，２，６，６−テトラメチル−４−ピリジン）−セバケート、４−ｔ−ブチルフェニルサリシレート、サルチル酸フェニル、４−ヒドロキシ−２，２，６，６−テトラメチルピペリジン縮合物、コハク酸−ビス（２，２，６，６−テトラメチル−４−ピペリデニル）−エステル、２−［２−ヒドロキシ−３，５−ビス（α，α−ジメチルベンジル）フェニル］−２Ｈ−ベンゾトリアゾール、７−｛［４−クロロ−６−（ジエチルアミノ）−５−トリアジン−２−イル］アミノ｝−３−フェニルクマリン等が挙げられる。
紫外線吸収剤を用いる場合の、感光性樹脂組成物の全固形分に対する紫外線吸収剤の含有量としては０．５〜１５％が一般的であり、１〜１２％が好ましく、１．２〜１０％が特に好ましい。【００５４】
熱重合防止剤
感光性樹脂組成物には、熱重合防止剤を含むことが好ましい。熱重合防止剤の例としては、ハイドロキノン、ハイドロキノンモノメチルエーテル、ｐ−メトキシフェノール、ジ−ｔ−ブチル−ｐ−クレゾール、ピロガロール、ｔ−ブチルカテコール、ベンゾキノン、４，４'−チオビス（３−メチル−６−ｔ−ブチルフェノール）、２，２'−メチレンビス（４−メチル−６−ｔ−ブチルフェノール）、２−メルカプトベンズイミダゾール、フェノチアジン等が挙げられる。
熱重合防止剤を用いる場合の、感光性樹脂組成物の全固形分に対する含有量としては０．０１〜１％が一般的であり、０．０２〜０．７％が好ましく、０．０５〜０．５％が特に好ましい。【００５５】
また、感光性樹脂組成物には、前記成分以外に、特開平１１−１３３６００号公報に記載の「接着助剤」やその他の添加剤等を含有させることもできる。【００５６】
感光性転写材料
次に、前記転写法に用いる感光性転写材料について詳述する。
感光性転写材料は、仮支持体上に少なくとも前記感光性樹脂組成物を用いて構成された層（感光性樹脂層）を有してなり、必要に応じて更に中間層や熱可塑性樹脂層、保護フィルムを設けて構成することができる。なお、本発明は、後述するようにパターン形成工程での露光を５０ｍＷ／ｃｍ2以上の高照度で行なって酸素による重合阻害を起こす前に硬化させるようにするものであり、中間層については必ずしも設ける必要はなく、場合により設けてもよい。【００５７】
仮支持体
仮支持体としては、化学的及び熱的に安定であって可撓性の物質で構成されるものから適宜選択することができる。具体的には、テフロン（登録商標）、ポリエチレンテレフタレート、ポリカーボネート、ポリエチレン、ポリプロピレン、ポリエステル等、薄いシートもしくはフィルム又はこれらの積層体が好ましい。中でも、２軸延伸ポリエチレンテレフタレートフィルムが特に好ましい。【００５８】
仮支持体の厚みとしては、５〜３００μｍが適当であり、好ましくは２０〜１５０μｍである。厚みが前記範囲内であると、仮支持体の剥離時における破れを回避でき、仮支持体を介して露光したときの解像度の低下を回避することができる。【００５９】
感光性樹脂層
感光性樹脂層は、既述の感光性樹脂組成物を用いてなり、形状等の特性や形成方法等については既述の塗布法で塗布形成される層と同様であり、好ましい態様も同様である。【００６０】
熱可塑性樹脂層
仮支持体と感光性樹脂層との間には、必要に応じて熱可塑性樹脂層を設けることができる。熱可塑性樹脂層を設けることで、離隔壁が形成される基板との密着性を向上させるのに有効である。【００６１】
熱可塑性樹脂層は、少なくとも樹脂成分を含んでなり、アルカリ可溶性に構成されることが好ましい。樹脂成分としては、アルカリ可溶性であって、実質的な軟化点が８０℃以下である熱可塑性樹脂が好ましい。
軟化点が８０℃以下のアルカリ可溶性の熱可塑性樹脂としては、例えば、エチレンとアクリル酸エステル共重合体とのケン化物、スチレンと（メタ）アクリル酸エステル共重合体とのケン化物、ビニルトルエンと（メタ）アクリル酸エステル共重合体とのケン化物、ポリ（メタ）アクリル酸エステル、（メタ）アクリル酸ブチルと酢酸ビニル等の（メタ）アクリル酸エステル共重合体などとのケン化物、等が挙げられる。【００６２】
上記以外に更に、「プラスチック性能便覧」（日本プラスチック工業連盟、全日本プラスチック成形工業連合会編著、工業調査会発行、１９６８年１０月２５日発行）における、軟化点が約８０℃以下の有機高分子のうち、アルカリ水溶液に可溶なものも使用できる。【００６３】
また、軟化点が８０℃以上の有機高分子物質も、その有機高分子物質中に該高分子物質と相溶性のある各種可塑剤を添加することで、実質的な軟化点を８０℃以下に下げて用いることもできる。
これらの有機高分子物質には、仮支持体との接着力を調節する目的で、実質的な軟化点が８０℃を越えない範囲で、各種ポリマーや過冷却物質、密着改良剤あるいは界面活性剤、離型剤、等を加えることもできる。好ましい可塑剤の具体例としては、ポリプロピレングリコール、ポリエチレングリコール、ジオクチルフタレート、ジヘプチルフタレート、ジブチルフタレート、トリクレジルフォスフェート、クレジルジフェニルフォスフェート、ビフェニルジフェニルフォスフェートを挙げることができる。【００６４】
中間層
本発明では、既述のように中間層は必ずしも必要ではないが、必要に応じて、仮支持体と感光性樹脂層の間あるいは熱可塑性樹脂層と感光性樹脂層の間に中間層を更に設けてもよい。
具体的には、ポリエチレン、ポリ塩化ビニリデン、ポリビニルアルコール（ＰＶＡ）などを主成分（特にＰＶＡを主成分）とした層が好ましく、必要に応じてポリビニルピロリドン、ポリアクリルアミド等のポリマーを添加してもよい。ＰＶＡとしては、鹸化度が８０％以上のものが好ましい。ＰＶＡの含有量は、２５〜９９質量％が好ましい。【００６５】
保護フィルム
仮支持体上に形成された感光性樹脂層の表面には、貯蔵の際の汚染や損傷から保護するために、保護フィルムを設けることが好ましい。保護フィルムは、仮支持体と同一もしくは類似の材料で構成されてもよく、転写を良好に行なう点で感光性樹脂層からの分離が容易に行なえるものであることが重要である。
保護フィルムを構成する材料としては、例えば、シリコーン紙、ポリオレフィンもしくはポリテトラフルオロエチレンシートが適当である。保護フィルムの厚みは、４〜４０μｍが一般的であり、５〜３０μｍが好ましく、１０〜２５μｍが特に好ましい。【００６６】
感光性転写材料は、例えば、仮支持体上に熱可塑性樹脂層の構成成分を溶解した塗布液（熱可塑性樹脂層用塗布液）を塗布し、乾燥させることにより熱可塑性樹脂層を設け、この熱可塑性樹脂層上に熱可塑性樹脂層を溶解しない溶剤を用いてなる溶液を塗布し、乾燥させて中間層を積層し、その後更に中間層上に、中間層を溶解しない溶剤を用いて既述のように調製された感光性樹脂組成物を塗布し、乾燥させて感光性樹脂層を積層することにより作製することができる。
なお、塗布は、既述の公知の塗布方法により行なえるが、スリット状ノズルを用いた塗布装置（スリットコータ）を用いて行なうことが好ましい。【００６７】
感光性転写材料の作製は、上記以外に、仮支持体上に熱可塑性樹脂層及び中間層を設けたシートと、保護フィルム上に感光性樹脂層を設けたシートとを用意し、酸素遮断層と感光性樹脂層とが接するように貼り合わせることにより、また、仮支持体上に熱可塑性樹脂層を有するシートと、保護フィルム上に感光性樹脂層及び中間層を有するシートとを用意し、熱可塑性樹脂層と中間層とが接するように貼り合わせることにより、行なうこともできる。【００６８】
基板
基板としては、金属の基材、金属を貼り合わせた基材、ガラス、セラミック、合成樹脂フィルム等が挙げられる。好ましくは、透明性で寸度安定性の良好なもの、特にガラスや合成樹脂フィルムである。【００６９】
パターン形成工程
パターン形成工程では、前記層形成工程で形成された感光性樹脂層を５０ｍＷ／ｃｍ2以上の高照度でパターン状に露光し、現像して、液滴を付与して形成される着色画素部を離隔する隔壁パターン（離隔壁）を形成する。
離隔壁は、各着色画素部間を離画するものであり、一般には黒色であることが多いが、黒色に限定されるものではない。着色は、既述のように有機物（染料、顔料などの各種色材）が好ましい。【００７０】
本発明においては、感光性樹脂層へのパターン露光を５０ｍＷ／ｃｍ2以上の照度にして行なうので、酸素存在下でも酸素による重合阻害を起こす前に重合反応させることができ、短時間で高度の硬化を行なうことができる。これにより、露光時に例えば窒素パージして酸素分圧を制御しながら窒素雰囲気の環境下を形成する必要がなく、また、感光性転写材料を酸素遮断性の膜を設けずに作製することが可能であり、より簡易な工程にて高度に硬化されたパターン像を短時間に簡便に形成することができる。【００７１】
露光は、所望のパターンが設けられたマスクを用い、マスクを通して感光性樹脂層に光を照射することにより行なえる。このとき、照度を５０ｍＷ／ｃｍ2以上に設定する。この照度は、光源の出力を高める、光源の数を増やす、また、光源と被露光体との距離を狭くする、等の方法により前記範囲に調整することができる。
本発明の効果を得るための照度としては、上記のうち好ましくは３００ｍＷ／ｃｍ2以上であり、特に好ましくは２０００ｍＷ／ｃｍ2以上である。
前記照度が５０ｍＷ／ｃｍ2未満であると、離隔壁（隔壁パターン）の形状が所望形状、具体的には  基板上に設けられた離隔壁の基板面から接しない上端面が平坦で、換言すると隔壁の基板面と接しない角部（エッジ）が鮮鋭な形状に成形することができない。本発明の効果を得る観点では、照度の上限値は特になく、装置、設備上支障がなければ所望の照度に上げることができる。具体的な離隔壁の断面形状については、好ましい形態を図１を参照して後述する。【００７２】
露光には、例えば、超高圧水銀灯を備えたプロキシミティー型露光機（例えば、日立ハイテク電子エンジニアリング（株）製）等を用いることができる。また、光源としては、中圧〜超高圧水銀灯、キセノンランプ、メタルハライドランプ等、並びに各種レーザーが挙げられる。中でも、レーザーを光源とする態様が好ましい。【００７３】
露光後は、現像液を用いて現像処理を行ない、感光性樹脂層にパターン像を形成する。その後は、必要に応じて、水洗処理が行なわれる。【００７４】
現像前には、感光性樹脂層上に純水をシャワーノズル等にて噴霧し、感光性樹脂層の表面を均一に湿らせておくことが好ましい。現像処理に用いる現像液には、アルカリ性物質の希薄水溶液が好適に用いられるが、更に水と混和性の有機溶剤を少量添加したものでもよい。【００７５】
前記アルカリ性物質としては、アルカリ金属水酸化物類（例えば、水酸化ナトリウム、水酸化カリウム）、アルカリ金属炭酸塩類（例えば、炭酸ナトリウム、炭酸カリウム）、アルカリ金属重炭酸塩類（例えば、炭酸水素ナトリウム、炭酸水素カリウム）、アルカリ金属ケイ酸塩類（例えば、ケイ酸ナトリウム、ケイ酸カリウム）、アルカリ金属メタケイ酸塩類（例えば、メタケイ酸ナトリウム、メタケイ酸カリウム）、トリエタノールアミン、ジエタノールアミン、モノエタノールアミン、モルホリン、テトラアルキルアンモンニウムヒドロキシド類（例えば、テトラメチルアンモニウムヒドロキシド）、燐酸三ナトリウム、等が挙げられる。アルカリ性物質の濃度は０．０１〜３０質量％が好ましく、ｐＨは８〜１４が好ましい。【００７６】
前記「水と混和性の有機溶剤」としては、例えば、メタノール、エタノール、２−プロパノール、１−プロパノール、ブタノール、ジアセトンアルコール、エチレングリコールモノメチルエーテル、エチレングリコールモノエチルエーテル、エチレングリコールモノｎ−ブチルエーテル、ベンジルアルコール、アセトン、メチルエチルケトン、シクロヘキサノン、ε−カプロラクトン、γ−ブチロラクトン、ジメチルホルムアミド、ジメチルアセトアミド、ヘキサメチルホスホルアミド、乳酸エチル、乳酸メチル、ε−カプロラクタム、Ｎ−メチルピロリドン等が好適に挙げられる。水と混和性の有機溶剤の濃度は、０．１〜３０質量％が好ましい。
さらに、公知の界面活性剤を添加してもよく、界面活性剤の濃度は０．０１〜１０質量％が好ましい。【００７７】
前記現像液は、浴液としても、あるいは噴霧液としても用いることができる。
感光性樹脂層の未硬化部を除去する場合、現像液中で回転ブラシや湿潤スポンジで擦るなどの方法を組合わせることができる。現像液の温度は通常、室温付近から４０℃が好ましい。現像時間は、感光性樹脂層の組成、現像液のアルカリ性や温度、有機溶剤を添加する場合にはその種類と濃度などによるが、通常１０秒〜２分程度である。この範囲内では、形状の好適な離隔壁が得られる。換言すれば、現像時間が短すぎると現像除去しようとする領域の現像が不充分となると同時に紫外線の吸光度も不充分となることがあり、逆に長すぎると、硬化部までエッチングされることがある。【００７８】
本発明において、基板上に形成された離隔壁（隔壁パターン）の断面形状は、図１に示すように、離隔壁１の基板２の表面からの高さが最も高い点における基板からの高さをｈ、基板から０．８ｈの位置に基板と平行な線をＬ1、Ｌ1と離隔壁が接する点における接線をＬ2、ｈの位置に基板と平行な線をＬ3としたとき、Ｌ2とＬ3の交点からの離隔壁までの距離（接線Ｌ2と直交する線上の距離）で規定される値ｄをｈで除した値が０．０４以下である場合が好ましい。【００７９】
基板上において、感光性樹脂層をパターン露光により重合させた場合、感光性樹脂層自体の吸収により層表面から基板方向に向かって露光量は減衰するため、層表面では硬化反応がより進み、これに加え、既述のようにパターン露光時の照度を５０ｍＷ／ｃｍ2以上とすることで、酸素による重合阻害を起こす前に硬化させることが可能であり、したがって、層表面の硬化をより進行させると共に、層中の硬化反応も効果的に促進させることができる。これにより、基板面と非接触な角部（エッジ）が鮮鋭な隔壁を形成することができる。
具体的には、基板上に形成された離隔壁の断面形状において、離隔壁の基板からの高さが最も高い点における基板からの高さをｈ、基板から０．８ｈの位置に基板と平行な線をＬ1、Ｌ1と離隔壁が接する点における接線をＬ2、ｈの位置に基板と平行な線をＬ3としたとき、Ｌ2とＬ3の交点からの離隔壁までの距離（接線Ｌ2と直交する線上の距離）で規定される値ｄをｈで除した値（ｄ／ｈ）が０．０４以下となる。これらの値は、実際には基板上に形成された離隔壁を、基板ごと垂直にカットして断面を露出させ、顕微鏡等で直接観察することで測定できる。このように形成された離隔壁では、離隔壁で取り囲まれた凹部（離隔壁間の着色画素部を形成するための空隙）に打滴付与されたインクは離隔壁を乗り越えにくく、インクの滲みやはみ出し、隣接する画素パターン間での混色及び画素パターン中の白抜けなどを防いで、色相が良好で表示品位の高いカラーフィルタを得ることができる。前記ｄ／ｈの値は、０．０３８以下が好ましく、特に０．０３５以下が好ましい。【００８０】
以下、カラーフィルタ用隔壁を形成する例を具体的に説明する。
１）感光性樹脂組成物を用いた塗布による離隔壁の形成
基板を洗浄後、該基板を熱処理して表面状態を安定化させる。その後、基板を調温し、調温された基板上に感光性樹脂組成物を塗布する。塗布後、塗布層中の溶媒の一部を乾燥させて層の流動性をなくした後、プリベークして感光性樹脂層を得る（層形成工程）。プリベーク前に、ＥＢＲ（エッジ・ビード・リムーバー）等にて基板周囲の不要な塗布液を除去してもよい。塗布は、公知のスリット状ノズルを備えたガラス基板用コーター（例えばＭＨ−１６００（商品名、エフ・エー・エス・アジア社製））等を用いて行なえる。また、乾燥は、公知の乾燥装置（例えば、ＶＣＤ（真空乾燥装置）、東京応化工業社製）等）を用いて行なえ、プリベークは、例えば１２０℃で３分間加熱して行なうことができる。感光性樹脂層の層厚については、既述の通りである。【００８１】
続いて、感光性樹脂層が形成された基板とパターンを有するマスク（例えば石英露光マスク）とを垂直に立てた状態で、マスク面と感光性樹脂層との間の距離を適宜（例えば２００μｍ）設定し、酸素存在下で５０ｍＷ／ｃｍ2以上の照度で露光する。露光後、現像液で現像処理を行ない、パターン像を得、必要に応じて水洗処理して離隔壁を得る（パターン形成工程）。なお、露光時の酸素分圧を測定する場合は、酸素計（例えばＧ−１０２型（商品名、飯島電子工業（株）製））を用いて行なえる。【００８２】
２）感光性転写材料を用いた転写法による離隔壁の形成
まず、感光性転写材料の保護フィルムを剥離除去し、露出した感光性樹脂層の表面を基板面に重ね合わせてラミネータ等を通過させ、加熱及び／又は加圧して積層体とする。ラミネータには、従来公知のラミネーター、真空ラミネーター等の中から適宜選択することができ、より生産性を高める観点からはオートカットラミネーターも使用可能である。次いで、積層体から仮支持体を剥離して除去する。続いて、仮支持体を除去して露出した露出面の上方に所望のフォトマスク（例えば石英露光マスク）を配置し、酸素存在下でマスクを介して紫外線をパターン状に照射し、照射後所定の処理液を用いて現像処理して離隔壁を得る。このとき、必要に応じて水洗処理が施される。現像処理に用いる現像液及び露光に用いる光源は、前記塗布法による場合の現像液及び光源と同様である。【００８３】
他の工程
本発明のカラーフィルタ用隔壁の製造方法には、形成された隔壁パターンを更に加熱（ベーク）して硬化させるベーク工程や、既述の層形成工程及びパターン形成工程後であって着色画素部の形成前に基板上の隔壁パターンに撥インク処理を施す工程（以下、撥インク処理工程と称する）などの他の工程を設けてもよい。【００８４】
以下、撥インク処理工程について詳述する。
本発明においては、離隔壁に撥インク処理を施した後、すなわち離隔壁（隔壁パターン）の少なくとも一部が撥インク性を有する状態とした後に、液滴を離隔壁間の凹部に付与して複数の画素を形成する工程を施すようにすることが好ましい。撥インク処理は、インクジェット法などによる液滴付与の際に、着色液体組成物の液滴（インク滴）が離隔壁を乗り越えてはみ出したり、隣接する画素をなすインクと混色するなどの不都合を効果的に解消することができる。【００８５】
なお、撥インク処理とは、付与する着色液体組成物の液滴を弾くようにする処理であり、その手段には特に限定はない。例えば、以下に示す方法により離隔壁の少なくとも一部にフッ素化合物やケイ素化合物などを付与する方法がある。
具体的には、撥インク処理として、（１）撥インク性物質を離隔壁に練りこむ方法、（２）撥インク層を新たに設ける方法、（３）プラズマ処理により撥インク性を付与する方法、（４）離隔壁の壁上面に撥インク材料を塗布する方法、などが挙げられる。但し、これに限られるものではない。以下、各撥インク処理について詳細に説明する。【００８６】
（１）撥インク性物質を離隔壁に練りこむ方法
混色を防ぐ手段として、感光性樹脂組成物を用いたフォトレジストに含フッ素樹脂（Ａ）を含有して離隔壁を作製する方法がある。
前記含フッ素樹脂（Ａ）は、下記式１で表されるポリフルオロエーテル構造からなるＲｆ基（ａ）と酸性基（ｂ）とを有し、酸価が１〜３００ｍｇＫＯＨ／ｇであるものが好ましい。
−（Ｘ−Ｏ）n−Ｙ   ・・・式１【００８７】
前記式１中、Ｘは、炭素数１〜１０の２価の飽和炭化水素基又は炭素数１〜１０のフルオロ化された２価の飽和炭化水素基を表し、ｎ個含まれる単位（Ｘ−Ｏ）は各々同一の基又は異なる基を表す。Ｙは、水素原子（Ｙに隣接する酸素原子に隣接する炭素原子にフッ素原子が結合していない場合に限る。）、炭素数１〜２０の１価の飽和炭化水素基又は炭素数１〜２０のフルオロ化された１価の飽和炭化水素基を表す。ｎは、２〜５０の整数を表す。ただし、式１におけるフッ素原子の総数は２以上である。【００８８】
前記式１におけるＸ、Ｙの態様として、好ましくは、Ｘが、炭素数１〜１０の水素原子１個を除いてフルオロ化されたアルキレン基又は炭素数１〜１０のパーフルオロ化されたアルキレン基であって、ｎ個含まれる単位（Ｘ−Ｏ）は各々同一の基又は異なる基を表し、Ｙが炭素数１〜２０の水素原子１個を除いてフルオロ化されたアルキル基又は炭素数１〜２０のパーフルオロ化されたアルキル基を表すものである。【００８９】
前記式１におけるＸ、Ｙの態様として、より好ましくは、Ｘが、炭素数１〜１０のパーフルオロ化されたアルキレン基であって、ｎ個含まれる単位（Ｘ−Ｏ）は各々同一の基又は異なる基を表し、Ｙが炭素数１〜２０のパーフルオロ化されたアルキル基を表すものである。【００９０】
Ｘ、Ｙが上記のような態様であると、含フッ素樹脂（Ａ）は良好な撥インク性を表す。
また、前記式１において、ｎは２〜５０の整数を表す。ｎは２〜３０が好ましく、２〜１５がより好ましい。ｎが２以上であると、インク転落性が良好である。ｎが５０以下であると、含フッ素樹脂（Ａ）が、Ｒｆ基（ａ）を有する単量体と、酸性基（ｂ）を有する単量体及び必要に応じてその他の単量体との共重合によって合成する場合に、単量体の相溶性が良好となる。【００９１】
また、前記式１で表されるポリフルオロエーテル構造からなるＲｆ基（ａ）における炭素原子の総数は２〜５０が好ましく、２〜３０がより好ましい。該範囲では、含フッ素樹脂（Ａ）は良好な撥インク性、特に撥有機溶剤性を有する。また、Ｒｆ基（ａ）を有する単量体、酸性基（ｂ）を有する単量体及び必要に応じてその他の単量体との共重合によって含フッ素樹脂（Ａ）を合成する場合に、単量体の相溶性が良好となる。【００９２】
前記Ｘの具体例としては、−ＣＦ2−、−ＣＦ2ＣＦ2−、−ＣＦ2ＣＦ2ＣＦ2−、−ＣＦ2ＣＦ（ＣＦ3）−、−ＣＦ2ＣＦ2ＣＦ2ＣＦ2−、−ＣＦ2ＣＦ2ＣＦ（ＣＦ3）−、及びＣＦ2ＣＦ（ＣＦ3）ＣＦ2−が挙げられる。【００９３】
前記Ｙの具体例としては、−ＣＦ3、−ＣＦ2ＣＦ3、−ＣＦ2ＣＨＦ2、−（ＣＦ2）2ＣＦ3、−（ＣＦ2）3ＣＦ3、−（ＣＦ2）4ＣＦ3、−（ＣＦ2）5ＣＦ3、−（ＣＦ2）6ＣＦ3、−（ＣＦ2）7ＣＦ3、−（ＣＦ2）8ＣＦ3、−（ＣＦ2）9ＣＦ3、及び（ＣＦ2）11ＣＦ3、−（ＣＦ2）15ＣＦ3が挙げられる。【００９４】
前記式１で表されるポリフルオロエーテル構造からなるＲｆ基（ａ）の好ましい態様としては、下記式２で表されるＲｆ基（ａ）が挙げられる。
−Ｃp-1Ｆ2(p-1)−Ｏ−（ＣpＦ2p−Ｏ）n-1−ＣqＦ2q+1  ・・・式２
前記式２中、ｐは２又は３の整数を表し、ｎ−１個含まれる単位（ＣpＦ2p−Ｏ）は同一の基を表し、ｑは１〜２０の整数、ｎは２〜５０の整数を表す。【００９５】
前記式２で表されるＲｆ基（ａ）として、具体的には、−ＣＦ2Ｏ（ＣＦ2ＣＦ2Ｏ）n-1ＣＦ3（ｎは２〜９）、−ＣＦ（ＣＦ3）Ｏ（ＣＦ2ＣＦ（ＣＦ3）Ｏ）n-1Ｃ6Ｆ13（ｎは２〜６）、−ＣＦ（ＣＦ3）Ｏ（ＣＦ2ＣＦ（ＣＦ3）Ｏ）n-1Ｃ3Ｆ7（ｎは２〜６）が、合成の容易さの点で好ましく挙げられる。【００９６】
含フッ素樹脂（Ａ）内のＲｆ基（ａ）は、全て同一でもよいし異なっていてもよい。
また、含フッ素樹脂（Ａ）におけるフッ素原子の含有量は１〜６０％が好ましく、５〜４０％がより好ましい。該範囲であると、含フッ素樹脂（Ａ）は良好な撥インク性を有すると共に、感光性樹脂組成物を現像する際の現像性が良好となる。【００９７】
含フッ素樹脂（Ａ）は酸性基（ｂ）を有し、該酸性基（ｂ）としては、カルボキシル基、フェノール性水酸基、及びスルホン酸基からなる群から選ばれる少なくとも１つの酸性基又はその塩が好ましい。【００９８】
含フッ素樹脂（Ａ）の酸価は、１〜３００ｍｇＫＯＨ／ｇが好ましく、５〜２００ｍｇＫＯＨ／ｇがより好ましく、１０〜１５０ｍｇＫＯＨ／ｇが特に好ましい。前記範囲内であると、感光性樹脂組成物を現像する際の現像性が良好となる。なお、酸価は樹脂１ｇを中和するのに必要な水酸化カリウムの質量（単位ｍｇ）であり、本明細書において単位は「ｍｇＫＯＨ／ｇ」である。【００９９】
含フッ素樹脂（Ａ）の数平均分子量は、５００以上２００００未満が好ましく、２０００以上１５０００未満がより好ましい。該範囲内であると、感光性樹脂組成物を現像する際の現像性が良好である。数平均分子量は、ゲルパーミエーションクロマトグラフィー法によりポリスチレンを標準物質として測定されるものである。【０１００】
含フッ素樹脂（Ａ）は、エチレン性二重結合と前記Ｒｆ基（ａ）とを有する単量体に由来の構成単位と、エチレン性二重結合と前記酸性基（ｂ）とを有する単量体に由来の構成単位とを含む共重合体であって、酸価が１〜３００ｍｇＫＯＨ／ｇであるのが好ましい。【０１０１】
前記エチレン性二重結合としては、（メタ）アクリロイル基、ビニル基、アリル基が挙げられる。【０１０２】
前記エチレン性二重結合と前記Ｒｆ基（ａ）とを有する単量体としては、ＣＨ2＝ＣＲ1ＣＯＯＱ2Ｒｆ、ＣＨ2＝ＣＲ1ＯＣＯＱ1Ｒｆ、ＣＨ2＝ＣＲ1ＯＱ1Ｒｆ、ＣＨ2＝ＣＲ1ＣＨ2ＯＱ1Ｒｆ、ＣＨ2＝ＣＲ1ＣＯＯＱ2ＮＲ1ＳＯ2Ｒｆ、ＣＨ2＝ＣＲ1ＣＯＯＱ2ＮＲ1ＣＯＲｆ、ＣＨ2＝ＣＲ1ＣＯＯＱ2ＮＲ1ＣＯＯＱ2Ｒｆ、ＣＨ2＝ＣＲ1ＣＯＯＱ2ＯＱ1Ｒｆ等が挙げられる。ただし、Ｒ1は、水素原子又はメチル基を、Ｑ1は単結合又は炭素数１〜６の２価有機基を、Ｑ2は炭素数１〜６の２価有機基をそれぞれ表す。Ｑ1、Ｑ2は、環状構造を有していてもよい。【０１０３】
Ｑ1、Ｑ2の具体例としては、それぞれ独立に、−ＣＨ2−、−ＣＨ2ＣＨ2−、−ＣＨ（ＣＨ3）−、−ＣＨ2ＣＨ2ＣＨ2−、−Ｃ（ＣＨ3）2−、−ＣＨ（ＣＨ2ＣＨ3）−、−ＣＨ2ＣＨ2ＣＨ2ＣＨ2−、−ＣＨ（ＣＨ2ＣＨ2ＣＨ3）−、−ＣＨ2（ＣＨ2）3ＣＨ2−、−ＣＨ（ＣＨ2ＣＨ（ＣＨ3）2）−、−ＣＨ2ＣＨ（ＯＨ）ＣＨ2−、−ＣＨ2ＣＨ2ＮＨＣＯＯＣＨ2−、−ＣＨ2ＣＨ（ＯＨ）ＣＨ2ＯＣＨ2−等が挙げられる。これらの中でも、合成の容易さの観点から、−ＣＨ2−、−ＣＨ2ＣＨ2−、−ＣＨ2ＣＨ（ＯＨ）ＣＨ2−が好ましい。【０１０４】
前記エチレン性二重結合と前記Ｒｆ基（ａ）とを有する単量体の具体的な例としては、ＣＨ2＝ＣＨＣＯＯＣＨ2ＣＦ2Ｏ（ＣＦ2ＣＦ2Ｏ）n-1ＣＦ3（ｎは３〜９）、ＣＨ2＝ＣＨＣＯＯＣＨ2ＣＦ（ＣＦ3）Ｏ（ＣＦ2ＣＦ（ＣＦ3）Ｏ）n-1Ｃ6Ｆ13（ｎは２〜６）、ＣＨ2＝ＣＨＣＯＯＣＨ2ＣＦ（ＣＦ3）Ｏ（ＣＦ2ＣＦ（ＣＦ3）Ｏ）n-1Ｃ3Ｆ7（ｎは２〜６）、ＣＨ2＝Ｃ（ＣＨ3）ＣＯＯＣＨ2ＣＨ2ＮＨＣＯＯＣＨ2ＣＦ2Ｏ（ＣＦ2ＣＦ2Ｏ）n-1ＣＦ3（ｎは３〜９）、ＣＨ2＝Ｃ（ＣＨ3）ＣＯＯＣＨ2ＣＨ2ＮＨＣＯＯＣＨ2ＣＦ（ＣＦ3）Ｏ（ＣＦ2ＣＦ（ＣＦ3）Ｏ）n-1Ｃ3Ｆ7（ｎは２〜６）、ＣＨ2＝Ｃ（ＣＨ3）ＣＯＯＣＨ2ＣＨ2ＮＨＣＯＯＣＨ2ＣＦ（ＣＦ3）Ｏ（ＣＦ2ＣＦ（ＣＦ3）Ｏ）n-1Ｃ6Ｆ13（ｎは２〜６）、ＣＨ2＝Ｃ（ＣＨ3）ＣＯＯＣＨ2ＣＨ（ＯＨ）ＣＨ2ＯＣＨ2ＣＦ2Ｏ（ＣＦ2ＣＦ2Ｏ）n-1ＣＦ3（ｎは３〜９）、ＣＨ2＝Ｃ（ＣＨ3）ＣＯＯＣＨ2ＣＨ（ＯＨ）ＣＨ2ＯＣＨ2ＣＦ（ＣＦ3）Ｏ（ＣＦ2ＣＦ（ＣＦ3）Ｏ）n-1Ｃ6Ｆ13（ｎは２〜６）、ＣＨ2＝Ｃ（ＣＨ3）ＣＯＯＣＨ2ＣＨ（ＯＨ）ＣＨ2ＯＣＨ2ＣＦ（ＣＦ3）Ｏ（ＣＦ2ＣＦ（ＣＦ3）Ｏ）n-1Ｃ3Ｆ7（ｎは２〜６）、等が挙げられる。【０１０５】
含フッ素樹脂（Ａ）における前記エチレン性二重結合と前記Ｒｆ基（ａ）とを有する単量体に由来の構成単位の割合は、１〜９５モル％等が好ましく、５〜８０モル％がより好ましく、２０〜６０モル％がさらに好ましい。該範囲内であると、含フッ素樹脂は良好な撥インク性を有し、感光性樹脂組成物を現像する際の現像性が良好となる。【０１０６】
前記酸性基（ｂ）を有する単量体としては、例えば、カルボキシル基を有する単量体、フェノール性水酸基を有する単量体、スルホン酸基を有する単量体が挙げられる。【０１０７】
前記カルボキシル基を有する単量体としては、例えば、アクリル酸、メタクリル酸、ビニル酢酸、クロトン酸、イタコン酸、マレイン酸、フマル酸、ケイ皮酸、又はこれらの塩等が挙げられる。これらは、一種単独で用いてもよいし、二種以上を併用してもよい。【０１０８】
前記フェノール性水酸基を有する単量体としては、例えば、ｏ−ヒドロキシスチレン、ｍ−ヒドロキシスチレン、ｐ−ヒドロキシスチレン等が挙げられる。また、これらのベンゼン環の１個以上の水素原子が、メチル基、エチル基、ｎ−ブチル基等のアルキル基、メトキシ基、エトキシ基、ｎ−ブトキシ基等のアルコキシ基、ハロゲン原子、アルキル基の１個以上の水素原子がハロゲン原子に置換されたハロアルキル基、ニトロ基、シアノ基、アミド基で置換された化合物等も挙げられる。これらは、一種単独で用いてもよいし、二種以上を併用してもよい。【０１０９】
前記スルホン酸基を有する単量体としては、例えば、ビニルスルホン酸、スチレンスルホン酸、（メタ）アリルスルホン酸、２−ヒドロキシ−３−（メタ）アリルオキシプロパンスルホン酸、（メタ）アクリル酸−２−スルホエチル、（メタ）アクリル酸−２−スルホプロピル、２−ヒドロキシ−３−（メタ）アクリロキシプロパンスルホン酸、２−（メタ）アクリルアミド−２−メチルプロパンスルホン酸、又はこれらの塩等が挙げられる。これらは一種単独で用いてもよいし、二種以上を併用してもよい。【０１１０】
含フッ素樹脂における、酸性基（ｂ）を有する単量体に由来の構成単位の割合は、０．１〜４０モル％等が好ましく、０．５〜３０モル％がより好ましく、１〜２０モル％がさらに好ましい。該範囲で内あると、含フッ素樹脂は良好な撥インク性を有し、感光性樹脂組成物を現像する際の現像性が良好となる。【０１１１】
含フッ素樹脂が、エチレン性二重結合及びＲｆ基（ａ）を有する単量体に由来の構成単位と、エチレン性二重結合及び酸性基（ｂ）を有する単量体に由来の構成単位とを有する共重合体である場合、Ｒｆ基（ａ）及び酸性基（ｂ）を有しない単量体（以下、「その他の単量体」という。）に由来の構成単位を有していてもよい。その他の単量体としては、例えば、炭化水素系オレフィン類、ビニルエーテル類、イソプロペニルエーテル類、アリルエーテル類、ビニルエステル類、アリルエステル類、（メタ）アクリル酸エステル類、（メタ）アクリルアミド類、芳香族ビニル化合物、クロロオレフィン類、フルオロオレフィン類、共役ジエン類が挙げられる。これらの化合物には、官能基が含まれていてもよく、該官能基としては例えば、水酸基、カルボニル基、アルコキシ基、アミド基等が挙げられる。また、ポリシロキサン構造を有する基を有していてもよい。ただし、その他の単量体に由来の構成単位は、Ｒｆ基（ａ）及び酸性基（ｂ）を有しない。その他の単量体は、一種単独で用いてもよいし、二種以上を併用してもよい。
特に（メタ）アクリル酸エステル類、（メタ）アクリルアミド類が、感光性樹脂組成物を用いて形成された膜の耐熱性向上の点で好ましい。【０１１２】
含フッ素樹脂における、前記その他の単量体に由来の構成単位の割合は８０％モル以下が好ましく、７０モル％以下がより好ましい。該範囲内であると、感光性樹脂組成物を現像する際の現像性が良好となる。【０１１３】
含フッ素樹脂は、上記のエチレン性二重結合及びＲｆ基（ａ）を有する単量体に由来の構成単位と、エチレン性二重結合及び酸性基（ｂ）を有する単量体に由来の構成単位とを含む共重合体を合成することによって得られるほか、反応部位を有する重合体にＲｆ基（ａ）を有する化合物及び／又は酸性基（ｂ）を有する化合物を反応させる各種変性方法によっても得られる。【０１１４】
反応部位を有する重合体にＲｆ基（ａ）を有する化合物を反応させる各種変性方法としては、例えば、エポキシ基を有する単量体をあらかじめ共重合させ、後にＲｆ基（ａ）とカルボキシル基を有する化合物を反応させる方法、エポキシ基を有する単量体をあらかじめ共重合させ、後にＲｆ基（ａ）とヒドロキシル基を有する化合物を反応させる方法が挙げられる。【０１１５】
前記エポキシ基を有する単量体の具体例としては、グリシジル（メタ）アクリレート、３，４−エポキシシクロヘキシルメチルアクリレートが挙げられる。【０１１６】
前記Ｒｆ基（ａ）とカルボキシル基を有する化合物としては、下記式３で表される化合物が挙げられる。
ＨＯＯＣ−Ｃp-1Ｆ2(p-1)−Ｏ−（ＣpＦ2p−Ｏ）n-1−ＣqＦ2q+1  ・・・式３
前記式３中、ｐは２又は３の整数、ｑは１〜２０の整数、ｎは２〜５０の整数を表す。【０１１７】
また、前記Ｒｆ基（ａ）とヒドロキシル基を有する化合物としては、下記式４で表される化合物が挙げられる。
ＨＯＣＨ2−Ｃp-1Ｆ2(p-1)−Ｏ−（ＣpＦ2p−Ｏ）n-1−ＣqＦ2q+1  ・・・式４
前記式４中、ｐは２又は３の整数、ｑは１〜２０の整数、ｎは２〜５０の整数を表す。【０１１８】
反応部位を有する重合体に酸性基（ｂ）を有する化合物を反応させる各種変性方法としては、例えば、水酸基を有する単量体をあらかじめ共重合させ、後に酸無水物を反応させる方法が挙げられる。また、エチレン性二重結合を有する酸無水物をあらかじめ共重合させ、後に水酸基を有する化合物を反応させる方法が挙げられる。【０１１９】
前記水酸基を有する単量体の具体例としては、ビニルフェノール、２−ヒドロキシエチル（メタ）アクリレート、２−ヒドロキシプロピル（メタ）アクリレート、３−ヒドロキシプロピル（メタ）アクリレート、４−ヒドロキシブチル（メタ）アクリレート、５−ヒドロキシペンチル（メタ）アクリレート、６−ヒドロキシヘキシル（メタ）アクリレート、４−ヒドロキシシクロヘキシル（メタ）アクリレート、ネオペンチルグリコールモノ（メタ）アクリレート、３−クロロ−２−ヒドロキシプロピル（メタ）アクリレート、グリセリンモノ（メタ）アクリレート、２−ヒドロキシエチルビニルエーテル、４−ヒドロキシブチルビニルエーテル、シクロヘキサンジオールモノビニルエーテル、２−ヒドロキシエチルアリルエーテル、Ｎ−ヒドロキシメチル（メタ）アクリルアミド、Ｎ，Ｎ−ビス（ヒドロキシメチル）等が挙げられる。【０１２０】
さらに、水酸基を有する単量体としては、末端が水酸基であるポリオキシアルキレン鎖を有する単量体であってもよい。例えば、ＣＨ2＝ＣＨＯＣＨ2Ｃ6Ｈ10ＣＨ2Ｏ（Ｃ2Ｈ4Ｏ）gＨ（ここで、ｇは１〜１００の整数を表す。以下同様。）、ＣＨ2＝ＣＨＯＣ4Ｈ8Ｏ（Ｃ2Ｈ4Ｏ）gＨ、ＣＨ2＝ＣＨＣＯＯＣ2Ｈ4Ｏ（Ｃ2Ｈ4Ｏ）gＨ、ＣＨ2＝Ｃ（ＣＨ3）ＣＯＯＣ2Ｈ4Ｏ（Ｃ2Ｈ4Ｏ）gＨ、ＣＨ2＝ＣＨＣＯＯＣ2Ｈ4Ｏ（Ｃ2Ｈ4Ｏ）h（Ｃ3Ｈ6Ｏ）kＨ（ここで、ｈは０又は１〜１００の整数であり、ｋは１〜１００の整数であり、ｈ＋ｋは１〜１０１である。以下同様。）、ＣＨ2＝Ｃ（ＣＨ3）ＣＯＯＣ2Ｈ4Ｏ（Ｃ2Ｈ4Ｏ）h（Ｃ3Ｈ6Ｏ）kＨ、等が挙げられる。これらは、一種単独で用いてもよいし、二種以上を併用してもよい。【０１２１】
前記酸無水物の具体例としては、無水フタル酸、無水３−メチルフタル酸、無水トリメリット酸等が挙げられる。【０１２２】
前記エチレン性二重結合を有する酸無水物の具体例としては、無水マレイン酸、無水イタコン酸、無水シトラコン酸、無水メチル−５−ノルボルネン−２，３−ジカルボン酸、無水３，４，５，６−テトラヒドロフタル酸、無水ｃｉｓ−１，２，３，６−テトラヒドロフタル酸、２−ブテン−１−イルスシニックアンハイドライド等が挙げられる。【０１２３】
前記水酸基を有する化合物としては、１つ以上の水酸基を有している化合物であればよく、上記の水酸基を有する単量体の具体例や、エタノール、１−プロパノール、２−プロパノール、１−ブタノール、エチレングリコール等のアルコール類、２−メトキシエタノール、２−エトキシエタノール、２−ブトキシエタノール等のセルソルブ類、２−（２−メトキシエトキシ）エタノール、２−（２−エトキシエトキシ）エタノール、２−（２−ブトキシエトキシ）エタノール等のカルビトール類等が挙げられる。分子内に１個の水酸基を有する化合物が好ましい。これらは、一種単独で用いてもよいし、二種以上を併用してもよい。【０１２４】
含フッ素樹脂あるいは含フッ素樹脂の前駆体となる前記反応部位を有する重合体は、単量体を必要に応じて連鎖移動剤と共に、溶媒に溶解して加熱し、重合開始剤を加えて反応させる方法によって合成できる。【０１２５】
含フッ素樹脂（Ａ）の感光性樹脂組成物中における量は、該組成物の固形分に対して、０．０１〜５０質量％が好ましく、０．１〜３０質量％がより好ましく、０．２〜１０質量％が特に好ましい。該範囲内であると、感光性樹脂組成物は良好な撥インク性、インク転落性を奏し、現像時における現像性が良好となる。【０１２６】
（２）撥インク層を設ける方法
混色を防ぐ手段として、基板上に形成された離隔壁の少なくとも基板から離れた例えば上部にインク反発性を有する仕切り壁（以下、「撥インク層」という）を形成する方法である。【０１２７】
インク反発性を有する仕切り壁として、シリコーンゴム層を用いることが好ましい。シリコーンゴム層は離隔壁の表層に設けられ、着色に用いる溶液及びインクに対して反発効果を有することが必要である。シリコーンゴム層は、特に限定されるものではないが、下記の繰り返し単位を有する分子量数千〜数十万の線状有機ポリシロキサンを主成分とするもので構成された層が好ましい。【０１２８】
【化１】
2007069593.tif 000002
【０１２９】
ここで、ｎは２以上の整数、Ｒは炭素数１〜１０のアルキル基、アルケニル基あるいはフェニル基を表す。
このような線状有機ポリシロキサンをまばらに架橋することにより、シリコーンゴムが得られる。架橋を担う架橋剤には、いわゆる室温（低温）硬化型のシリコーンゴムに使われるアセトキシシラン、ケトオキシムシラン、アルコキシシラン、アミノシラン、アミドシラン、アルケニオキシシランなどが挙げられ、通常線状の有機ポリシロキサンとして末端が水酸基であるものと組み合わせて、それぞれ脱酢酸型、脱オキシム型、脱アルコール型、脱アミン型、脱アミド型、脱ケトン型のシリコーンゴムとなる。また、シリコーンゴムには、触媒として少量の有機スズ化合物などが一般に添加される。【０１３０】
また、離隔壁とシリコーンゴム層との接着のために、界面部に接着層として種々のものを用いることがあり、特にアミノシラン化合物や有機チタネート化合物が好ましく用いることができる。離隔壁とシリコーンゴム層との間に接着層を設ける代わりに、シリコーンゴム層に接着成分を添加しておくこともできる。この添加接着成分としても、アミノシラン化合物や有機チタネ−ト化合物が使用できる。【０１３１】
仕切り壁を作製するには、まず離隔壁が形成された基板上にシリコーンゴム層を形成する。このとき、仕切り壁を作製するための露光は、基板の離隔壁非形成面側（裏側）から離隔壁をマスクとして行ない、さらに照射ＵＶ光を散乱させて入射光を透過部位の大きさより拡大して感光性樹脂に作用させ、光反応して可溶化する樹脂の部分をシリコーンゴム層側の方が大きくなるようにする。このように露光した後、ｎ−ヘプタン／エタノ−ル混合液で現像することにより、シリコーンゴム層を有する仕切り壁を作製できる。【０１３２】
（３）プラズマ処理により撥インク性を付与する方法
混色を防ぐ手段として、基板上に形成された離隔壁にプラズマによる撥インク化処理を施す方法である。【０１３３】
プラズマ処理時に導入する、少なくともフッ素原子を含有するガスとしては、ＣＦ4、ＣＨＦ3、Ｃ2Ｆ6、ＳＦ6、Ｃ3Ｆ8、及びＣ5Ｆ8より選択される少なくとも一種のハロゲンガスを用いることが好ましい。特に、Ｃ5Ｆ8（オクタフルオロシクロペンテン）は、オゾン破壊能が０であると同時に、大気寿命が従来のガス（ＣＦ4：５万年、Ｃ4Ｆ8：３２００年）に比べて０．９８年と非常に短い。したがって、地球温暖化係数が９０（ＣＯ2＝２とした１００年積算値）と、従来のガス（ＣＦ4：６５００、Ｃ4Ｆ8：８７００）に比べて非常に小さく、オゾン層や地球環境保護に極めて有効であり、本発明で使用する上で望ましい。【０１３４】
さらに、導入ガスとしては、必要に応じて酸素、アルゴン、ヘリウム等のガスを併用してもよい。本工程においては、前記ＣＦ4 、ＣＨＦ3、Ｃ2Ｆ6、ＳＦ6、Ｃ3Ｆ8、及びＣ5Ｆ8より選択される少なくとも一種のハロゲンガスとＯ2との混合ガスを用いると、プラズマ処理される離隔壁表面の撥インク性の程度を制御することが可能である。但し、該混合ガスにおいて、Ｏ2の混合比率が３０％を超えるとＯ2による酸化反応が支配的になり、撥インク性の向上効果が妨げられるため、また、樹脂に対するダメージが顕著になるため、該混合ガスを用いる場合にはＯ2の混合比率を３０％以下の範囲とすることが好ましい。【０１３５】
また、プラズマの発生方法としては、低周波放電、高周波放電、マイクロ波放電等の方式を適用でき、プラズマ処理の際の圧力、ガス流量、放電周波数、処理時間等の条件は任意に設定することができる。【０１３６】
（４）離隔壁の壁表面に撥インク材料を塗布する方法
混色を防ぐ手段として、基板及び該基板上に形成された離隔壁の表面に撥インク性を有する材料（以下、撥インク材料ともいう）を塗布する方法である。【０１３７】
撥インク性を有する材料（撥インク材料）としては、例えば、ポリテトラフルオロエチレン等のフッ素樹脂、シリコーンゴム、パーフルオロアルキルアクリレート、ハイドロカーボンアクリレート、メチルシロキサン等、一般に撥インク材料と考えられるもののうち、着色液体組成物に対する接触角が６０°以上のものを特に限定なく好適に用いることができる。【０１３８】
撥インク材料の塗布には、撥インク性を有する材料をそのまま溶媒に溶解又は分散させて用いることができる。塗布の方法としては、基板、離隔壁などに影響を及ぼさない方法であればよく、例えば、スリットコート、スピンコート、ディップコート、ロールコート等から各材料に最適の方法を選択することができる。【０１３９】
本方法では、離隔壁が形成された基板の離隔壁非形成面側（裏面側）から離隔壁を介してＵＶ・Ｏ3処理を行なうことで、離隔壁以外の部分の撥インク材料を選択的に除去又は親水化処理（着色剤に対する接触角が処理前後で３０°以上の差を有するように）することによって、撥インク処理を行なうことができる。【０１４０】
撥インク材料を除去又は親水化処理する場合、パターニングの方法はレーザーアブレーション、プラズマアッシング、コロナ放電処理等のドライ処理、及びアルカリを用いたウェット処理等、材料に応じて最適の方法を選択することが可能である。
また、離隔壁上に撥インク材料をパターン形成する場合、リフトオフ法等も有効である。【０１４１】
前記（１）〜（４）の撥インク処理の中でも、工程が簡便である観点から、（３）プラズマ処理により撥インク性を付与する方法が特に好ましい。【０１４２】
カラーフィルタ用隔壁付基板
本発明のカラーフィルタ用隔壁付基板は、既述の本発明のカラーフィルタ用隔壁の製造方法により作製されたものであり、基板上に既述のように構成された感光性樹脂層を５０ｍＷ／ｃｍ2以上の照度でパターン露光してなる隔壁を有するものである。したがって、インクを（例えばインクジェット法により）液滴付与して着色画素部を形成した際のインクの離隔壁からのはみ出しや、隣接するパターン間での混色が効果的に抑制され、色相が良好で表示品位の画像表示が可能なカラーフィルタを構成するのに有効である。【０１４３】
カラーフィルタ用隔壁の形成は、既述の通りであり、転写法によるのがより好ましい。
なお、感光性樹脂層を構成する各成分は、既述の通りであり、好ましい態様も同様である。また、カラーフィルタ用隔壁の高さ、光学濃度についても既述の通りである。【０１４４】
表示素子用カラーフィルタ
本発明の表示素子用カラーフィルタは、既述の本発明のカラーフィルタ用隔壁付基板と着色画素部とを設けて構成されたものであり、着色画素部は、カラーフィルタ用隔壁付基板の隔壁間の凹部にインクジェット法により液滴を付与して形成されたものである。本発明のカラーフィルタ用隔壁を有するので、インクジェット付与されたインクのはみ出しや混色がなく、色相が良好で表示品位の画像表示が可能である。【０１４５】
着色画素部の形成は、既述のようにして基板上に形成された離隔壁で取り囲まれた凹部に、２色以上の画素（例えばＲＧＢ３色の画素パターン）を形成するための着色液体組成物を液滴付与することにより侵入させて、２色以上の複数の画素で構成されるように形成することができる。【０１４６】
着色液体組成物を液滴付与して離隔壁間に侵入させる方法としては、インクジェット法、ストライプギーサー塗布法などの公知の方法を利用でき、インクジェット法がコスト的に好ましい。
また、各画素を形成する前に、離隔壁の形状を固定化してもよく、その手段は特に限定されないが、１）現像後、再露光を行なう、２）現像後、比較的低い温度で加熱処理を行なう等である。加熱処理は、離隔壁を有する基板を電気炉、乾燥器等の中で加熱する、あるいは赤外線ランプを照射する等により行なえる。【０１４７】
前記１）による場合の露光量は、大気下であれば５００〜３０００ｍＪ／ｃｍ2、好ましくは１０００〜２０００ｍＪ／ｃｍ2である。また、前記２）による場合の加熱温度は、５０〜２５０℃、好ましくは７０〜２００℃程度であり、その加熱時間は１０〜１５０分程度である。温度が前記範囲内であると、離隔壁の硬化が良好に行なえ、所望形状の離隔壁を形成するのに有効である。【０１４８】
各色の着色画素部を形成するためのインクジェット法については、インクを熱硬化させる方法、光硬化させる方法、予め基板上に透明な受像層を形成しておいてから打滴する方法など、公知の方法を用いることができる。【０１４９】
好ましくは、着色画素部の形成後に加熱処理（いわゆるベーク処理）する加熱工程を設ける。すなわち、着色画素部が形成された基板に対し、電気炉、乾燥器等を用いて加熱する、あるいは赤外線ランプ等で光照射する。加熱の温度及び時間は、感光性樹脂組成物の組成や形成された着色画素部の厚みに依存するが、一般に充分な耐溶剤性、耐アルカリ性、及び紫外線吸光度を獲得する観点から、約１２０℃〜約２５０℃で約１０分〜約１２０分間加熱することが好ましい。【０１５０】
カラーフィルタパターンの形状については、特に限定はなく、図２に示すように、一般的なブラックマトリックス形状であるストライプ状であっても、格子状であっても、さらにはデルタ配列状であってもよい。【０１５１】
インクジェット法
インクジェット法としては、帯電したインクを連続的に噴射し電場によって制御する方法、圧電素子を用いて間欠的にインクを噴射する方法、インクを加熱しその発泡を利用して間欠的に噴射する方法等、各種の方法を採用できる。
用いるインクは、油性、水性のいずれであってもよい。また、インク中の色材としては、染料、顔料ともに使用することができ、耐久性の面からは顔料が好ましい。また、公知のカラーフィルタ作製に用いられる、塗布方式の着色インク（例えば特開２００５−３８６１号公報の段落番号［００３４］〜［００６３］に記載の着色樹脂組成物、）や、特開平１０−１９５３５８号公報の段落番号［０００９］〜［００２６］に記載のインクジェット用組成物を使用することもできる。【０１５２】
インクには、液滴付与後の工程を考慮し、加熱により硬化する又は紫外線などのエネルギー線により硬化する成分を添加することもできる。加熱により硬化する成分としては各種の熱硬化性樹脂が挙げられ、エネルギー線により硬化する成分としては例えばアクリレート誘導体又はメタクリレート誘導体に光開始剤を添加したもの等が挙げられる。特に、耐熱性を考慮して、アクリロイル基、メタクリロイル基を分子内に複数有するものがより好ましい。これらのアクリレート誘導体、メタクリレート誘導体は、水溶性のものが好ましく、水に難溶性のものでもエマルション化するなどして使用することが可能である。この場合、既述した顔料などの色材を用いて構成された感光性樹脂組成物を好適に用いることができる。
また、好適なインクとして、少なくともバインダー及び２官能ないし３官能のエポキシ基含有モノマーを含むカラーフィルタ形成用の熱硬化性インクも好適である。【０１５３】
本発明におけるカラーフィルタは、ＲＧＢ３色のインクを吹き付けて３色の着色画素部からなる群で構成された形態が好ましい。【０１５４】
オーバーコート層
カラーフィルタの作製後には、耐性向上の目的で、着色画素部及び離隔壁の全面にオーバーコート層を設けることができる。
オーバーコート層は、Ｒ，Ｇ，Ｂ等の着色画素部及び離隔壁を保護すると共に表面を平坦にすることができる。ただし、工程数が増える観点からは設けないことが好ましい。
オーバーコート層は樹脂（ＯＣ剤）を用いて構成することができ、樹脂（ＯＣ剤）としては、アクリル系樹脂組成物、エポキシ樹脂組成物、ポリイミド樹脂組成物などが挙げられる。中でも、可視光領域での透明性で優れており、カラーフィルタ用光硬化性組成物の樹脂成分が通常アクリル系樹脂を主成分としており、密着性に優れることから、アクリル系樹脂組成物が望ましい。オーバーコート層の例として、特開２００３−２８７６１８号公報の段落番号［００１８］〜［００２８］に記載のものや、オーバーコート剤の市販品として、ＪＳＲ社製のオプトマーＳＳ６６９９Ｇ（商品名）が挙げられる。【０１５５】
本発明の表示素子用カラーフィルタは、テレビ、パーソナルコンピュータ、液晶プロジェクター、ゲーム機、携帯電話などの携帯端末、デジタルカメラ、カーナビなどの用途に特に制限なく好適に適用できる。【０１５６】
表示装置
本発明の表示装置は、前記本発明の表示素子用カラーフィルタを設けてなるものであり、既述の本発明のカラーフィルタ用隔壁の製造方法により作製されたカラーフィルタ用隔壁を有している。カラーフィルタ用隔壁を有するので、色相が良好で表示品位の画像表示が可能である。【０１５７】
本発明の表示装置としては、液晶表示装置、プラズマディスプレイ表示装置、ＥＬ表示装置、ＣＲＴ表示装置などの表示装置などを含む。表示装置の定義や各表示装置の説明については、例えば、「電子ディスプレイデバイス」佐々木昭夫著、（株）工業調査会（１９９０年発行）、「ディスプレイデバイス」伊吹順章著、産業図書（株）（平成元年発行）などに記載されている。【０１５８】
上記の液晶表示装置については、例えば、「次世代液晶ディスプレイ技術」（内田龍男編集、（株）工業調査会、１９９４年発行）に記載されている。液晶表示装置の形態に特に制限はなく、例えば、前記「次世代液晶ディスプレイ技術」に記載の色々な方式の液晶表示装置に構成することができる。
中でも特に、カラーＴＦＴ方式の液晶表示装置に構成されると効果的である。カラーＴＦＴ方式の液晶表示装置については、例えば、「カラーＴＦＴ液晶ディスプレイ」（共立出版（株）、１９９６年発行）に記載がある。さらに、本発明の液晶表示素子は、ＩＰＳ等の横電界駆動方式、ＭＶＡ等の画素分割方式などの視野角が拡大された液晶表示装置に構成することも可能である。これらの方式については、例えば、「ＥＬ、ＰＤＰ、ＬＣＤディスプレイ−技術と市場の最新動向−」（東レ・リサーチセンター調査研究部門、２００１年発行）の４３頁に記載されている。【０１５９】
液晶表示装置は、カラーフィルタ以外に、電極基板、偏光フィルム、位相差フィルム、バックライト、スペーサ、視野角補償フィルムなど、様々な公知の部材を用いて構成することができる。上記した本発明のカラーフィルタ用隔壁付基板、液晶表示素子用カラーフィルタは、これら公知の部材で構成された液晶表示装置に適用することができる。これらの部材については、例えば、「'９４液晶ディスプレイ周辺材料・ケミカルズの市場」（島健太郎、（株）シーエムシー、１９９４年発行）、「２００３液晶関連市場の現状と将来展望（下巻）」（表良吉、（株）富士キメラ総研、２００３年発行）に記載されている。【０１６０】
実施例
以下、本発明を実施例により更に具体的に説明するが、本発明はその主旨を越えない限り、以下の実施例に限定されるものではない。なお、特に断りのない限り、「部」は質量基準である。【０１６１】
濃色組成物Ｋ１の調製
まず下記表１に記載の量のＫ顔料分散物１、及びプロピレングリコールモノメチルエーテルアセテートをはかり取り、温度２４℃（±２℃）で混合して１５０ｒ.ｐ.ｍ.で１０分間攪拌し、次いで、表１に記載の量のメチルエチルケトン、バインダー２、ハイドロキノンモノメチルエーテル、ＤＰＨＡ液、２，４−ビス（トリクロロメチル）−６−［４−（Ｎ，Ｎ−ジエトキシカルボニルメチル）アミノ−３−ブロモフェニル］−ｓ−トリアジン、及び界面活性剤１をはかり取り、温度２５℃（±２℃）でこの順に添加して、温度４０℃（±２℃）で１５０ｒ.ｐ.ｍ.で３０分間攪拌することにより、濃色組成物Ｋ１を調製した。【０１６２】
【表１】
2007069593.tif 000003
【０１６３】
Ｋ顔料分散物１の組成を下記に示す。
・プロピレングリコールモノメチルエーテルアセテート…７９．５３％
・カーボンブラック（Ｎｉｐｅｘ３５、デグッサ社製）…１３．１％
・下記分散剤…０．６５％
・ポリマー（ベンジルメタクリレート／メタクリル酸＝７２／２８モル比のランダム共重合物、分子量３．７万）…６．７２％【０１６４】
【化２】
2007069593.tif 000004
【０１６５】
バインダー２の組成を下記に示す。
・ポリマー（ベンジルメタクリレート／メタクリル酸（＝７８／２２[モル比]）のランダム共重合物、分子量３．８万）…２７％
・プロピレングリコールモノメチルエーテルアセテート…７３％【０１６６】
ＤＰＨＡ液の組成を下記に示す。
・ジペンタエリスリトールヘキサアクリレート…７６％
（重合禁止剤、商品名：ＫＡＹＡＲＡＤ  ＤＰＨＡ、ＭＥＨＱ５００ｐｐｍ含有、日本化薬（株）製）
・プロピレングリコールモノメチルエーテルアセテート…２４％【０１６７】
界面活性剤１の組成を下記に示す。
・下記構造物１…３０％
・メチルエチルケトン…７０％【０１６８】
【化３】
2007069593.tif 000005
【実施例１】
【０１６９】
離隔壁の形成
無アルカリガラス基板（以下、単に「ガラス基板」という）をＵＶ洗浄装置で洗浄後、洗浄剤を用いてブラシ洗浄し、さらに超純水で超音波洗浄した。その後、ガラス基板を１２０℃で３分間熱処理して表面状態を安定化させた。【０１７０】
ガラス基板を冷却後、２３℃に温調し、スリット状ノズルを備えたガラス基板用コーター（商品名：ＭＨ−１６００、エフ・エー・エス・アジア社製）にて、上記より得た濃色組成物Ｋ１を塗布した。引き続き、真空乾燥装置（ＶＣＤ）（東京応化工業社製）を用いて３０秒間溶媒の一部を乾燥させ、塗布層の流動性を無くした後、１２０℃で３分間プリベークして、膜厚１．８μｍの濃色感光層Ｋ１を形成した。【０１７１】
超高圧水銀灯を備えたプロキシミティー型露光機を用い、濃色感光層Ｋ１が形成されたガラス基板とマスク（画像パターンを有す石英露光マスク）とを垂直に立てた状態で、マスク面と濃色感光層Ｋ１との間の距離を２００μｍに設定し、露光量３００ｍＪ／ｃｍ2でパターン露光した。このとき、照度計（商品名：ＵＶ−Ｍ１０−Ｓ、（株）オーク製作所製）を露光焦点部に設置して予め露光照度を計測したところ、７０ｍＷ／ｃｍ2であった。【０１７２】
次に、純水をシャワーノズルにて噴霧し、濃色感光層Ｋ１の表面を均一に湿らせた後、ＫＯＨ系現像液（商品名：ＣＤＫ−１（ＫＯＨ、ノニオン界面活性剤含有）、富士フイルムエレクトロニクスマテリアルズ（株）製）の１００倍希釈液にて２３℃で８０秒間、フラットノズル圧力０．０４ＭＰａにてシャワー現像し、パターン像を得た。引き続き、超純水を超高圧洗浄ノズルにて９．８ＭＰａの圧力で噴射して残渣除去を行ない、大気下にて露光量２，０００ｍＪ／ｃｍ2にてポスト露光を行なって、光学濃度３．５の離隔壁を形成した。
以上のようにして、ガラス基板に離隔壁が形成された離隔壁付基板を作製した。【０１７３】
上記のようにして作製した離隔壁付基板を、ガラス基板ごと基板面に垂直に切断し、露出した切断面を光学顕微鏡で直接観察すると共に、走査型電子顕微鏡（ＳＥＭ）で写真撮影した。結果を下記表２に示す。上記のように観察した結果、図１に示すように、離隔壁の基板面からの高さが最も高い点での離隔壁高さｈ、０．８ｈの位置に基板と平行な線Ｌ1、Ｌ1と離隔壁の接点における接線Ｌ2、ｈの位置に基板と平行な線Ｌ3としたとき、Ｌ2とＬ3の交点から離隔壁までの距離ｄと定義したとき、ｈ＝１．６μｍ、ｄ＝０．０６１μｍであり、ｄ／ｈ＝０．０３８であった。【０１７４】
プラズマ撥インク処理
次いで、離隔壁が形成された離隔壁付基板に対し、カソードカップリング方式平行平板型プラズマ処理装置を用いて、下記条件で離隔壁にプラズマ撥インク処理を行なった。
・使用ガス  ：ＣＦ4
・ガス流量  ：８０ｓｃｃｍ
・圧力      ：４０Ｐａ
・ＲＦパワー：５０Ｗ
・処理時間  ：３０ｓｅｃ【０１７５】
画素用着色インクの調製
下記の成分のうち、まず顔料（Ｃ．Ｉ．ピグメント・レッド２５４）と高分子分散剤（商品名：ソルスパース２４０００、ＡＶＥＣＩＡ社製）とを溶剤（３−エトキシプロピオン酸エチル）と共に混合し、３本ロールとビーズミルを用いて顔料分散液を調製した。この顔料分散液をディソルバー等で充分に攪拌しながら、更にグリシジルメタクリレート／スチレン共重合体、第一エポキシ樹脂、第二エポキシ樹脂、及びトリメリット酸を少量ずつ添加し、赤色（Ｒ）画素用着色インクを調製した。【０１７６】
Ｒ画素用着色インクの組成
・顔料（Ｃ．Ｉ．ピグメント・レッド２５４）                    …  ５部
・高分子分散剤（商品名：ソルスパース２４０００、ＡＶＥＣＩＡ社製）
…  １部
・ベンジルメタクリレート／メタクリル酸＝７２／２８モル比の
ランダム共重合物、分子量３．７万（バインダー）              …  ３部
・第一エポキシ樹脂
（商品名：エピコート１５４、油化シェル社製；ノボラック型エポキシ樹脂）
…  ２部
・第二エポキシ樹脂（ネオペンチルグリコールジグリシジルエーテル）
…  ５部
・トリメリット酸（硬化剤）                                    …  ４部
・３−エトキシプロピオン酸エチル（溶剤）                      …８０部【０１７７】
さらに、前記組成中のＣ．Ｉ．ピグメント・レッド２５４をＣ．Ｉ．ピグメント・グリーン３６に代えて同量用いた以外は、前記Ｒ画素用着色インクの調製と同様にして、緑色（Ｇ）画素用着色インクを調製した。また更に、前記Ｒ画素用着色インクの組成中のＣ．Ｉ．ピグメント・レッド２５４をＣ．Ｉ．ピグメント・ブルー１５：６に代えて同量用いた以外は、前記Ｒ画素用着色インクの調製と同様にして、青色（Ｂ）画素用着色インクを調製した。【０１７８】
次に、上記より得たＲ、Ｇ又はＢ画素用着色インクを順次用いて、離隔壁付基板の、プラズマ撥インク処理された離隔壁で離隔された凹状の領域に、各色の着色インクを所望濃度となるように順次インクジェットヘッドから吐出し、ＲＧＢ３色の画素パターンで構成されたカラーフィルタを作製した（以下、カラーフィルタ基板と称する）。続いて、このカラーフィルタを２３０℃のオーブンに入れて３０分間ベーク処理を行ない、離隔壁及び画素パターンをともに硬化させた。【０１７９】
得られたカラーフィルタ基板について、インクジェット付与された各色の着色インクのはみ出し、混色、各画素パターン中の白抜けの有無を光学顕微鏡により評価したところ、各色の着色インクは離隔壁間の凹部にぴったり収まり、はみ出しや滲み、隣接する画素パターン間での混色、及びパターン中の白抜けの発生は認められなかった。【０１８０】
次に、得られたカラーフィルタ基板を構成するＲ画素、Ｇ画素及びＢ画素並びに離隔壁の上にさらに、スパッタリングによりＩＴＯ（Ｉｎｄｉｕｍ  Ｔｉｎ  Ｏｘｉｄｅ）膜を設け、透明電極を形成した。別途、対向基板としてガラス基板を用意し、カラーフィルタ基板の透明電極上及び対向基板上にそれぞれ、ＰＶＡモード用にエッチングレジストを用いてパターニングした。【０１８１】
ここで、カラーフィルタ基板の透明電極（ＩＴＯ膜）の抵抗値を、抵抗率計（商品名：ロレスタ、三菱化学（株）製）を用い四端針法にて測定したところ、１２Ω／□であり、低い値を示した。これは、ガラス基板上に設けられた離隔壁の上端面の平坦性が向上したことによるものと考えられる。【０１８２】
次に、上記のカラーフィルタ基板の透明電極（ＩＴＯ膜）上における、離隔壁の上方に位置する部分にフォトスペーサを設けると共に、その上に更にポリイミドよりなる配向膜を設けた。その後、カラーフィルタ基板のＲＧＢ３色の画素パターンの全体を取り囲むように外枠位置にエポキシ樹脂のシール剤を印刷すると共にＰＶＡモード用液晶を滴下し、対向基板と貼り合わせた後、貼り合わされた両基板を熱処理してシール剤を硬化させ、液晶セルを作製した。
さらに、作製した液晶セルの両側の基板面に偏光板（商品名：ＨＬＣ２−２５１８、（株）サンリッツ製）のを貼り付けた。次いで、冷陰極管を用いてバックライトを構成し、前記偏光板が設けられた液晶セルの背面となる側に配置し、液晶表示装置とした。【０１８３】
実施例２
実施例１において、露光照度を３００ｍＷ／ｃｍ2に変更したこと以外、実施例１と同様にして、離隔壁を形成すると共に、カラーフィルタ基板を作製し、液晶表示素子を作製した。【０１８４】
上記において、実施例１と同様にして、形成された離隔壁の観察を行なったところ、ｈ＝１．８μｍ、ｄ＝０．０６４μｍであり、ｄ／ｈ＝０．０３５であった。結果を下記表２に示す。なお、実施例１と同様に、上端面の平坦性の高い離隔壁を形成することができた。また、得られたカラーフィルタ基板について、インクジェット付与された各色の着色インクのはみ出し、混色、各画素パターン中の白抜けの有無を実施例１と同様に評価したところ、各色の着色インクは離隔壁間の凹部にぴったり収まり、はみ出しや滲み、隣接する画素パターン間での混色、及びパターン中の白抜けの発生は認められなかった。さらに、実施例１と同様にして測定した透明電極（ＩＴＯ膜）の抵抗値は１１Ω／□であり、低い値を示した。これは、離隔壁の上端面の平坦性が向上したことによるものと考えられる。【０１８５】
実施例３
実施例１において、超高圧水銀灯を備えたプロキシミティー型露光機をレーザー光源を備えた走査型露光機に代えたこと以外、実施例１と同様にして、離隔壁を形成すると共に、カラーフィルタ基板を作製し、液晶表示素子を作製した。このときの露光照度を、照度計を露光焦点部に設置して予め計測したところ、２２００ｍＷ／ｃｍ2であった。【０１８６】
上記において、実施例１と同様にして、形成された離隔壁の観察を行なったところ、ｈ＝１．８μｍ、ｄ＝０．０４５μｍであり、ｄ／ｈ＝０．０２５であった。結果を下記表２に示す。なお、実施例１と同様に、上端面の平坦性の高い離隔壁を形成することができた。また、得られたカラーフィルタ基板について、インクジェット付与された各色の着色インクのはみ出し、混色、各画素パターン中の白抜けの有無を実施例１と同様に評価したところ、各色の着色インクは離隔壁間の凹部にぴったり収まり、はみ出しや滲み、隣接する画素パターン間での混色、及びパターン中の白抜けの発生は認められなかった。さらに、実施例１と同様にして測定した透明電極（ＩＴＯ膜）の抵抗値は８Ω／□であり、低い値を示した。これは、離隔壁の上端面の平坦性が向上したことによるものと考えられる。【０１８７】
実施例４
濃色感光性転写材料Ｋ１の作製
厚さ７５μｍのポリエチレンテレフタレートフィルム仮支持体（ＰＥＴ仮支持体）の上に、スリット状ノズルを用いて、下記処方Ｈ１からなる熱可塑性樹脂層用塗布液を塗布、乾燥させて熱可塑性樹脂層を形成した。次に、この熱可塑性樹脂層上に更に、下記処方Ｐ１からなる中間層用塗布液を塗布し、乾燥させて中間層を積層した。続いて、中間層上に実施例１で調製した濃色組成物Ｋ１を塗布し、乾燥させて黒色の濃色感光層を更に積層した。【０１８８】
以上のようにして、ＰＥＴ仮支持体上に乾燥膜厚１４．６μｍの熱可塑性樹脂層と、乾燥膜厚１．６μｍの中間層と、乾燥膜厚２μｍの濃色感光層とを設け、濃色感光層の表面に保護フィルム（厚さ１２μｍのポリプロピレンフィルム）を圧着して、仮支持体／熱可塑性樹脂層／中間層／濃色感光層の積層構造に構成された濃色感光性転写材料を作製した。以下、これを濃色感光性転写材料Ｋ１とする。【０１８９】
熱可塑性樹脂層用塗布液の処方Ｈ１
・メタノール                                      …１１．１部
・プロピレングリコールモノメチルエーテルアセテート…  ６．３６部
・メチルエチルケトン                              …５２．４部
・メチルメタクリレート／２−エチルヘキシルアクリレート／ベンジルメタクリレート／メタクリル酸共重合体                    …  ５．８３部
（共重合比[モル比]＝５５／１１．７／４．５／２８．８、分子量＝１０万、Ｔｇ≒７０℃）
・スチレン／アクリル酸共重合体                    …１３．６部
（共重合比[モル比]＝６３／３７、平均分子量＝１万、Ｔｇ≒１００℃）
・２，２−ビス［４−（メタクリロキシポリエトキシ）フェニル］プロパン（新中村化学工業（株）製）                          …  ９．１部
・前記界面活性剤１                                …  ０．５４部【０１９０】
中間層用塗布液の処方Ｐ１
・ＰＶＡ−２０５                                  …  ３２．２部
〔（株）クラレ製、鹸化度＝８８％、重合度５５０；ポリビニルアルコール〕
・ポリビニルピロリドン                            …  １４．９部
（アイエスピー・ジャパン社製、Ｋ−３０）
・蒸留水                                          …５２４部
・メタノール                                      …４２９部【０１９１】
離隔壁の形成
無アルカリガラス基板（以下、単に「ガラス基板」という）を、２５℃に調整したガラス洗浄剤液をシャワーにより２０秒間吹き付けながらナイロン毛を有する回転ブラシで洗浄し、純水シャワー洗浄後、シランカップリング液（Ｎ−β（アミノエチル）γ−アミノプロピルトリメトキシシラン０．３質量％水溶液、商品名：ＫＢＭ６０３、信越化学工業（株）製）をシャワーにより２０秒間吹き付け、純水シャワー洗浄した。その後、この基板を基板予備加熱装置で１００℃で２分間加熱した。【０１９２】
シランカップリング処理後のガラス基板に、上記より得た濃色感光性転写材料Ｋ１から保護フィルムを剥離除去し、除去後に露出した濃色感光層の表面と前記ガラス基板の表面とが接するように重ね合わせ、ラミネータ（商品名：ＬａｍｉｃII型、（株）日立インダストリイズ製）を用いて、ゴムローラー温度１３０℃、線圧１００Ｎ／ｃｍ、搬送速度２．２ｍ／分の条件にてラミネートした。
続いて、ＰＥＴ仮支持体を熱可塑性樹脂層との界面で剥離し、仮支持体を除去した。仮支持体を剥離後、超高圧水銀灯を備えたプロキシミティー型露光機を用いて、基板とマスク（画像パターンを有す石英露光マスク）とを垂直に立てた状態で、マスク面と濃色感光層との間の距離を２００μｍに設定し、露光量７０ｍＪ／ｃｍ2でパターン露光した。このとき、照度計を露光焦点部に設置して予め露光照度を計測したところ、６０ｍＷ／ｃｍ2であった。【０１９３】
次いで、ＫＯＨ系現像液（商品名：ＣＤＫ−１（ＫＯＨ、ノニオン界面活性剤含有）、富士フイルムエレクトロニクスマテリアルズ（株）製）の１００倍希釈液を用い、濃色感光層の未露光部と中間層及び熱可塑性樹脂層とを現像除去し、ガラス基板上に黒色パターンを得た。続いて、大気下でアライナーでガラス基板の全面を、ガラス基板の離隔壁が形成されている側から２，０００ｍＪ／ｃｍ2にてポスト露光し、光学濃度３．６の離隔壁を形成した。【０１９４】
このようにして得られた離隔壁の形状を、実施例１と同様にして観察したところ、ｈ＝１．７μｍ、ｄ＝０．０４５μｍであり、ｄ／ｈ＝０．０２６であった。結果を下記表２に示す。なお、実施例１と同様に、上端面の平坦性の高い離隔壁を形成することができた。【０１９５】
撥インク材料を塗布する方法による撥インク処理
離隔壁の形成されたガラス基板の離隔壁形成面側に、予めフッ素系界面活性剤（商品名：フロラードＦＣ−４３０、住友３Ｍ（株）製）０．５質量％（下記感光性樹脂の固形分に対して）が内添してあるアルカリ可溶の感光性樹脂（ポジ型フォトレジスト、商品名：ＡＺＰ４２１０、ヘキストシャパン（株）製）を、膜厚２μｍとなるようにスリット状ノズルを用いて塗布し、温風循環乾燥機中で９０℃、３０分間の熱処理を行なった。次いで、ガラス基板の離隔壁が形成されていない側（裏面側）から１１０ｍＪ／ｃｍ2（３８ｍＷ／ｃｍ2 ×２．９秒）の露光量にて離隔壁を介して露光した。続いて、無機アルカリ現像液（商品名：ＡＺ４００Ｋデベロッパー、ヘキストジャパン社製、１：４）中に８０秒間浸漬揺動した後、純水中で３０〜６０秒間リンス処理を行ない、ガラス基板上の離隔壁の上部に撥インク性樹脂層を形成した（既述した（４）の撥インク処理）。このとき、離隔壁で取り囲まれた凹部の内外において表面エネルギー差が形成された。
撥水性樹脂層形成後の画素形成領域と離隔壁との表面エネルギーは、離隔壁（撥水性樹脂層上）で１０〜１５ｄｙｎｅ／ｃｍであり、画素形成領域（ガラス基板上）で５５ｄｙｎｅ／ｃｍ前後であった。【０１９６】
次いで、実施例１と同様にして、カラーフィルタ基板を作製し、液晶表示素子を作製した。【０１９７】
得られたカラーフィルタ基板について、インクジェット付与された各色の着色インクのはみ出し、混色、各画素パターン中の白抜けの有無を実施例１と同様に評価したところ、各色の着色インクは離隔壁間の凹部にぴったり収まり、はみ出しや滲み、隣接する画素パターン間での混色、及びパターン中の白抜けの発生は認められなかった。さらに、実施例１と同様にして測定した透明電極（ＩＴＯ膜）の抵抗値は９Ω／□であり、低い値を示した。これは、離隔壁の上端面の平坦性が向上したことによるものと考えられる。【０１９８】
実施例５
実施例４において、中間層を設けなかったこと以外は同様にして作製した濃色感光性転写材料を用いたこと以外、実施例４と同様にして、離隔壁を形成すると共に、カラーフィルタ基板を作製し、液晶表示素子を作製した。【０１９９】
上記において、実施例１と同様にして、形成された離隔壁の観察を行なったところ、ｈ＝１．５μｍ、ｄ＝０．０５３μｍであり、ｄ／ｈ＝０．０３６であった。結果を下記表２に示す。なお、実施例１と同様に、上端面の平坦性の高い離隔壁を形成することができた。また、得られたカラーフィルタ基板について、インクジェット付与された各色の着色インクのはみ出し、混色、各画素パターン中の白抜けの有無を実施例１と同様に評価したところ、各色の着色インクは離隔壁間の凹部にぴったり収まり、はみ出しや滲み、隣接する画素パターン間での混色、及びパターン中の白抜けの発生は認められなかった。さらに、実施例１と同様にして測定した透明電極（ＩＴＯ膜）の抵抗値は１０Ω／□であり、低い値を示した。これは、離隔壁の上端面の平坦性が向上したことによるものと考えられる。【０２００】
比較例１
実施例１において、露光照度を４０ｍＷ／ｃｍ2に変更したこと以外、実施例１と同様にして、離隔壁を形成すると共に、カラーフィルタ基板を作製し、液晶表示素子を作製した。このとき、形成された離隔壁の光学濃度は、３．６であった。【０２０１】
上記において、実施例１と同様にして、形成された離隔壁の観察を行なったところ、ｈ＝１．７μｍ、ｄ＝０．１４μｍであり、ｄ／ｈ＝０．０８２であった。結果を下記表２に示す。また、得られたカラーフィルタ基板について、インクジェット付与された各色の着色インクのはみ出し、混色、各画素パターン中の白抜けの有無を実施例１と同様に評価したところ、インクは離隔壁を乗り越えてしまい、隣接する画素パターン間で混色が起こってしまっていた。さらに、実施例１と同様にして測定した透明電極（ＩＴＯ膜）の抵抗値は２２Ω／□であり、離隔壁の上端面の平坦性はあまり高いものではなかった。【０２０２】
【表２】
2007069593.tif 000006
【０２０３】
前記表２に示すように、実施例では、断面矩形に形成された離隔壁は基板と接しない角部（エッジ）が鮮鋭で上端面の平坦性が高く、打滴付与されたインクのはみ出しや滲み、隣接する画素パターン間での混色、及びパターン中の白抜けの発生を防止することができた。これに対し、比較例では、離隔壁における基板と接しない角部（エッジ）が丸くなってしまい、インクのはみ出しや滲み、混色が生じ、パターン中の白抜けも発生してしまった。
【符号の説明】
【０２０４】
１    離隔壁
２    基板
【図２Ａ】
2007069593.tif 000007
【図２Ｂ】
2007069593.tif 000008
【図１】
2007069593.tif 000009
【国際調査報告】
2007069593.tif 000010
2007069593.tif 000011
2007069593.tif 000012